(57)【要約】  本発明は、産業的応用に適用するグラフェン複合粉体材料を提供する。該グラフェン複合粉体材料は、グラフェン材料と高分子とが複合して形成され、該グラフェン材料の表面に高分子が均一に被覆され、隣接するグラフェン材料の間が高分子に遮断され、前記グラフェン複合粉体材料の見掛け密度が０.０２ｇ/ｃｍ３以上である。本発明から提供するグラフェン複合粉体材料は、外部の圧力を受ける時に、グラフェン材料が畳まなくて、従来の状態に回復しやすく、輸送及び貯蔵することに有利である。同時にグラフェン複合粉体材料が他の体系と優れた相容性を有するので、該グラフェン複合粉体材料が下流製品における応用分野を拡張できる。グラフェン複合粉体材料が産業的応用における問題を成功に解決する。また、本発明は、グラフェン複合粉体材料の製造方法を提供する。
2016531824.tif 000002
【特許請求の範囲】
【請求項１】
グラフェン複合粉体材料は、グラフェン材料と高分子とが複合して形成され、該グラフェン材料の表面に高分子が均一に被覆され、隣接するグラフェン材料の間が高分子に遮断され、前記グラフェン複合粉体材料の見掛け密度が０.０２ｇ/ｃｍ３以上であることを特徴とするグラフェン複合粉体材料。
【請求項２】
前記グラフェン複合粉体材料は、複数のグラフェン材料のアセンブリを含み、該グラフェン材料のアセンブリは、球形に似た形状又は粒子状である構造体であり、粒径の範囲が１０マイクロメートル〜３００マイクロメートルであり、グラフェン材料及び高分子が複合して形成され、前記グラフェン材料の表面に高分子が均一に被覆され、隣接するグラフェン材料の間が高分子に遮断されることを特徴とする、請求項１に記載のグラフェン複合粉体材料。
【請求項３】
前記グラフェン材料のアセンブリの見掛け密度が０.０５ｇ/ｃｍ３〜０.２ｇ/ｃｍ３であることを特徴とする、請求項２に記載のグラフェン複合粉体材料。
【請求項４】
前記グラフェン複合粉体材料におけるグラフェン材料と高分子との質量比が１：０.０１〜１：１００であることを特徴とする、請求項１又は２に記載のグラフェン複合粉体材料。
【請求項５】
前記グラフェン複合粉体材料におけるグラフェン材料と高分子との質量比が１：０.１〜１：１０であることを特徴とする、請求項４に記載のグラフェン複合粉体材料。
【請求項６】
前記高分子が水溶性高分子であり、該水溶性高分子がポリビニルアルコール（ＰＶＡ）、ポリエチレングリコール（ＰＥＧ）、ポリアクリルアミド（ＰＡＭ）、ポリビニルピロリドン（ＰＶＰ）、セルロースアセテート（ＣＡ）、カルボキシメチルセルロースナトリウム（ＣＭＣ）及びポリグルタミン酸の中の一種又は多種であることを特徴とする、請求項１又は２に記載のグラフェン複合粉体材料。
【請求項７】
前記高分子が油溶性高分子であり、該油溶性高分子がポリフッ化ビニリデン−六フッ化プロピレン共重合体（ＰＶＤＦ−ＨＦＰ）、ポリフッカビニリデン（ＰＶＤＦ）、アクリル樹脂（ＰＭＭＡ）、ポリアクリル酸ナトリウム、エチレンビニルアルコールコポリマー（ＥＶＡＬ）、ポリビニルアルコール（ＰＶＡ）、ポリエチレングリコール（ＰＥＧ）、ポリアクリルアミド（ＰＡＭ）、ポリビニルピロリドン（ＰＶＰ）、セルロースアセテート（ＣＡ）、カルボキシメチルセルロースナトリウム（ＣＭＣ）及びポリグルタミン酸の中の一種又は多種であることを特徴とする、請求項１又は２に記載のグラフェン複合粉体材料。
【請求項８】
前記グラフェン複合粉体材料は、更にマイクロナノ構造材料を含み、前記グラフェン材料及びマイクロナノ構造材料が、前記高分子の中に分散して、該マイクロナノ構造材料が、カーボンブラック、導電カーボンブラック、ダイヤモンド、窒化ホウ素、窒化ケイ素、二酸化ケイ素、酸化アルミニウム、硫酸バリウム、カーボンナノチューブ、炭素繊維、石墨、金属粉末、シリコン、モンモリロン石及びハイドロタルク石の中の一種又は組み合わせであり、前記金属粉末が、金粉末、銀粉末、銅粉末及び亜鉛粉末の中の一種又は多種を含むことを特徴とする、請求項１に記載のグラフェン複合粉体材料。
【請求項９】
前記マイクロナノ構造材料とグラフェン材料との質量比は、０.１：１〜５：１であることを特徴とする、請求項８に記載のグラフェン複合粉体材料。
【請求項１０】
質量濃度が０.１％〜３％であるグラフェン材料のスラリーを調合して、グラフェン材料と高分子との質量比が１：０.０１〜１：１００であることに応じて、高分子を秤取して、該高分子を前記グラフェン材料のスラリーの中に加入して、中間スラリーを調合するステップ（Ｓ１）と、
前記中間スラリーを通常の乾燥工程、熱圧乾燥工程、凍結乾燥工程、噴霧乾燥工程又は造粒乾燥工程を通じて乾燥して、グラフェン複合粉体材料を形成するステップ（Ｓ２）とを、
含むグラフェン複合粉体材料の製造方法。
【請求項１１】
前記ステップ（Ｓ２）において、中間スラリーを乾燥する前に、攪拌する状態下で、前記中間スラリーにゆっくりと貧溶媒を加入して、前記グラフェン材料及び高分子を凝集させて、凝集のグラフェン材料／高分子の合わせ物を形成して、前記中間スラリーを濾過して、凝集のグラフェン材料／高分子の合わせ物を形成して、濾過して形成された凝集のグラフェン材料／高分子の合わせ物を乾燥することを特徴とする、請求項１０に記載のグラフェン複合粉体材料の製造方法。
【請求項１２】
前記貧溶媒は、ジエチルエーテル、石油エーテル、シクロヘキサン、ヘキサン、アセトンの一種又は多種を含むことを特徴とする、請求項１１に記載のグラフェン複合粉体材料の製造方法。
【請求項１３】
前記中間スラリーは、更にマイクロナノ構造材料を含み、該マイクロナノ構造材料とグラフェン材料との質量比が、０.１：１〜５：１であることを特徴とする、請求項１０に記載のグラフェン複合粉体材料の製造方法。
【請求項１４】
前記グラフェン材料のスラリーは、水性グラフェン材料のスラリー又は油性グラフェン材料のスラリーを含むことを特徴とする、請求項１０に記載のグラフェン複合粉体材料の製造方法。
【請求項１５】
第一重合体単量体、グラフェン材料及びマイクロナノ構造材料を水の中に加入して、混合溶液を形成して、前記第一重合体単量体、グラフェン材料及びマイクロナノ構造材料の質量比が（０.０１〜１）：（０．１〜１）：（５〜１）であるステップ（Ｓ１）と、
前記混合溶液の中に水溶性開始剤を加入して、３０℃〜１００℃の反応温度下に反応を行って、反応する時間が、１時間〜１０時間であり、前記水溶性開始剤と前記第一重合体単量体との質量比が１：１０〜１：１００であるステップ（Ｓ２）と、
乾燥処理して、グラフェン複合粉体材料を形成するステップ（Ｓ３）とを、
含むグラフェン複合粉体材料の製造方法。
【請求項１６】
前記第一重合体単量体、水溶性マレイン酸、アクリル酸メチル、フマル酸、フマル酸無水物、アクリル酸、メタクリル酸、ジアリルジメチルアンモニウムクロリド、アクリロニトリル及び水溶性のアクリルアミド類モノマー中の一種又は組み合わせであり、前記アクリルアミド類モノマーは、アクリルアミド、メタクリルアミド、Ｎ‐ｔｅｒｔ‐ブチルアクリルアミド、ダイアセトンアクリルアミド、２-アクリルアミド-２-メチルプロパンスルホン酸、Ｎ‐イソプロピルアクリルアミド、シンナムアミド、Ｎ-(３-ジメチルアミノプロピル)メタクリルアミドの中の一種又は組み合わせであり、前記水溶性開始剤は、過硫酸塩、２，２'−アゾビス(イソブチロニトリル)、２，２'−アゾビス(２，４−ジメチルバレロニトリル)、２，２'−アゾビス(プロパン−２−カルボアミジン)・二塩酸、２，２'−ビス(２−イミダゾリ−２−イル)[２，２'−アゾビスプロパン]・２塩酸塩、２，２'−アゾビス[２−(２−イミダゾリン−２−イル)プロパン]、４，４'−アゾビス(４−シアノ吉草酸)の中の一種又は組み合わせであることを特徴とする、請求項１５に記載のグラフェン複合粉体材料の製造方法。
【請求項１７】
前記混合溶液の製造方法は、第一重合体単量体、グラフェン材料及びマイクロナノ構造材料を水の中に加入して、３０℃〜５０℃の温度下に０.１時間〜２時間撹拌して、前記反応温度が４０℃〜６０℃であり、前記水溶性開始剤と前記第一重合体単量体との質量比が１：２０〜１：５０であることを特徴とする、請求項１５に記載のグラフェン複合粉体材料の製造方法。
【請求項１８】
前記ステップ（Ｓ１）は、更に、前記混合溶液の中に第二重合体を加入することを含み、該第二重合体がポリビニルアルコール、ポリエチレングリコール、ポリアクリルアミド、ポリビニルピロリドン、セルロースアセテート、カルボキシメチルセルロースナトリウム及びポリグルタミン酸の中の一種又は組み合わせであり、前記グラフェン材料と前記第二重合体との質量比が１：０.０１〜１：１００であることを特徴とする、請求項１５に記載のグラフェン複合粉体材料の製造方法。
【請求項１９】
マイクロナノ構造材料、第二重合体及び有機アミン化合物を４０℃〜１００℃の温度下に２時間〜６時間撹拌して、反応して、濾過して乾燥した後、修飾されたマイクロナノ構造材料を形成して、前記有機アミン化合物とマイクロナノ構造材料との質量比が１０：１〜１００：１であるステップ（Ｓ１）と、
水とアルコールを混合して、水性エタノールを形成して、芳香族基を含むシランカップリング剤を加入して、第一溶液を調合して、前記水とアルコールとの質量比が１：５〜１：８であり、前記芳香族基を含むシランカップリング剤と水性エタノールとの質量比が１：１〜１０：１であるステップ（Ｓ２）と、
グラフェン材料を含む水溶液を提供して、前記第一溶液を前記グラフェン材料を含む水溶液の中に加入して、４０℃〜１００℃の温度下に１時間〜３時間撹拌して、修飾されたグラフェン材料を含む混合溶液を形成して、グラフェン材料を含む水溶液におけるグラフェン材料の質量パーセントが０．５％〜３％であり、前記グラフェン材料と芳香族基を含むシランカップリング剤との質量比が５：１〜２０：１であり、前記グラフェン材料と第二重合体との質量比が１：０.０１〜１：１００であるステップ（Ｓ３）と、
修飾されたマイクロナノ構造材料を、修飾されたグラフェン材料を含む混合溶液の中に加入し、反応して、濾過して乾燥した後、グラフェン複合粉体材料を形成して、前記マイクロナノ構造材料が修飾されたグラフェン材料の表面に被覆されるステップ（Ｓ４）とを、
含むグラフェン複合粉体材料の製造方法。
【請求項２０】
前記有機アミン化合物は、エチレンジアミン、ジエチレントリアミン、トリエチレンテトラミン、Ｍ-フェニレンジアミン、Ｍ-キシリレンジアミン、ジアミノジフェニルメタンの中の一種又は多種であり、前記芳香族基を含むシランカップリング剤は、フェニルトリメトキシシラン、フェニルトリメトキシシラン、フェニルジメトキシシラン及びジフェニルジメトキシシランの中の一種又は組み合わせであることを特徴とする、請求項１９に記載のグラフェン複合粉体材料の製造方法。
【発明の詳細な説明】
【技術分野】
【０００１】
本発明は、グラフェン材料の分野に関し、特に下流製品における応用に有利であるグラフェン複合粉体材料及びその製造方法に関する。
【背景技術】
【０００２】
グラフェン（Ｇｒａｐｈｅｎｅ）は、炭素原子からなる単層のシート状の構造体であり、一つの炭素原子の厚さだけを有する二次元の材料である。グラフェンは、多くの方面に優れた性能を有する。例えば、グラフェンが基本的に完全に透明であり、２.３％の光線だけを吸入して、透光性が非常に優れる。グラフェンは、熱伝導率が５３００Ｗ／ｍ・Ｋであり、カーボンナノチューブ及びダイヤモンドより大きい。グラフェンは、室温での電子移動度が１５０００ｃｍ２／Ｖ・ｓ以上であり、カーボンナノチューブ及びシリコン晶体より高い。グラフェンは、抵抗率が１０-６Ω・ｃｍだけであり、銅又は銀より小さいくて、現在に抵抗率が最小の材料である。また、グラフェンも、最薄であるが最硬の材料である。グラフェンを粉体に製造することは、グラフェンの応用に有利である。例えば、グラフェン粉体が高分子の添加剤とすることができ、高分子の電気学性能及び力学性能を向上させる。グラフェン粉体は、広範な応用を有する。
【０００３】
現在、多くの方法を採用してグラフェン粉体を製造することができる。例えば、機械剥離法、酸化還元法、結晶の外延の生長法、化学気相成長法、有機合成法、カーボンナノチューブを剥離する方法等がある。これらの方法において、酸化還元法でグラフェン粉体を製造するコストが低くて、実現しやすいので、酸化還元法がグラフェン粉体を製造する優れた方法である。しかしながら、この方法で製造されたグラフェン粉体は、密度が小さいので、使用する過程において、ほこりが形成しやすく、輸送及び貯蔵することが難しい。従って、どうすれば、下流製品に便利に応用できるグラフェン粉体を製造することができるかのことが、グラフェンを産業化になることを制限する技術の難題となる。
【０００４】
特許文献１は、グラフェン粉体の製造方法が開示されている。具体的には、石墨を、酸化剤及び挿入剤を含む混合溶液の中に加入して、均一に攪拌して、形成された混合溶液を超音波処理する同時に、ヘリウムガスを通って、挿入剤とヘリウム分子とが挿入されたグラフェン挿入化合物を形成する。グラフェン挿入化合物を濾過し、洗浄し、乾燥した後、空気の中で熱処理する。熱処理されたグラフェン挿入化合物を有機溶剤の中に分散して、ヘリウムガスを通り続ける条件で、再度に超音波剥離して、超音波剥離した後のグラフェン挿入化合物を離心し、沈殿し、濾過し、洗浄し、乾燥して、グラフェン粉体を形成する。しかしながら、この方法で製造されたグラフェン粉体は、集中度が高くて、分散性が良くないので、下流製品における応用に有利ではない。
【０００５】
特許文献２は、もう一つのグラフェン粉体の製造方法が開示されている。具体的には、酸化石墨を酸化グラフェンの懸濁液に均一に剥離して、酸化グラフェンの懸濁液を霧化させる。これにより、該懸濁液の中の溶剤を除去して、酸化石墨粉体を形成する。不活性ガス又は還元性気体の保護の下に、前記酸化石墨粉体を膨張せず熱処理して、グラフェン粉体を形成する。前記製造方法を採用して、集中度が低くて、分散性が優れたグラフェン粉体を形成できるにも関わらず、形成されたグラフェン粉体は密度が小さくて、体積が大きいので、輸送及び貯蔵することに有利ではない。外部の圧力を受ける時に、疊みやすく、従来の状態に回復しにくい。使用する時に、グラフェン粉体が舞いやすく、下流製品における応用に非常に有利ではない。
【先行技術文献】
【特許文献】
【０００６】
【特許文献１】中国特許第９３１２０４７７．１号公報
【特許文献２】中国特許出願第２０１０１０５６３３４７．９号公報
【非特許文献】
【０００７】
【非特許文献１】Ａｌｌ  ｉｎ  ｔｈｅ  ｇｒａｐｈｅｎｅ  ｆａｍｉｌｙ−Ａ  ｒｅｃｏｍｍｅｎｄｅｄ  ｎｏｍｅｎｃｌａｔｕｒｅ  ｆｏｒ  ｔｗｏ−ｄｉｍｅｎｓｉｏｎａｌ  ｃａｒｂｏｎ  ｍａｔｅｒｉａｌｓ
【発明の概要】
【発明が解決しようとする課題】
【０００８】
上述したように、本発明の目的は、下流製品における応用に有利であるグラフェン複合粉体材料及びその製造方法を提供することである。
【課題を解決するための手段】
【０００９】
グラフェン複合粉体材料は、グラフェン材料と高分子とが複合して形成され、該グラフェン材料の表面に高分子が均一に被覆され、隣接するグラフェン材料の間が高分子に遮断され、前記グラフェン複合粉体材料の見掛け密度が０.０２ｇ/ｃｍ３以上である。
【００１０】
グラフェン複合粉体材料の製造方法は、質量濃度が０.１％〜３％であるグラフェン材料のスラリーを調合して、グラフェン材料と高分子との質量比が１：０.０１〜１：１００であることに応じて、高分子を秤取して、該高分子を前記グラフェン材料のスラリーの中に加入して、中間スラリーを調合するステップ（Ｓ１）と、前記中間スラリーを通常の乾燥工程、熱圧乾燥工程、凍結乾燥工程、噴霧乾燥工程又は造粒乾燥工程を通じて乾燥して、グラフェン複合粉体材料を形成するステップ（Ｓ２）とを、含む。
【００１１】
グラフェン複合粉体材料の製造方法は、第一重合体単量体、グラフェン材料及びマイクロナノ構造材料を水の中に加入して、混合溶液を形成して、前記第一重合体単量体、グラフェン材料及びマイクロナノ構造材料の質量比が（０.０１〜１）：（０．１〜１）：（５〜１）であるステップ（Ｓ１）と、前記混合溶液の中に水溶性開始剤を加入して、３０℃〜１００℃の反応温度下に反応を行って、反応する時間が、１時間〜１０時間であり、前記水溶性開始剤と前記第一重合体単量体との質量比が１：１０〜１：１００であるステップ（Ｓ２）と、乾燥処理して、グラフェン複合粉体材料を形成するステップ（Ｓ３）とを、含む。
【００１２】
グラフェン複合粉体材料の製造方法は、マイクロナノ構造材料、第二重合体及び有機アミン化合物を４０℃〜１００℃の温度下に２時間〜６時間撹拌して、反応して、濾過して乾燥した後、修飾されたマイクロナノ構造材料を形成して、前記有機アミン化合物とマイクロナノ構造材料との質量比が１０：１〜１００：１であるステップ（Ｓ１）と、水とアルコールを混合して、水性エタノールを形成して、芳香族基を含むシランカップリング剤を加入して、第一溶液を調合して、前記水とアルコールとの質量比が１：５〜１：８であり、前記芳香族基を含むシランカップリング剤と水性エタノールとの質量比が１：１〜１０：１であるステップ（Ｓ２）と、グラフェン材料を含む水溶液を提供して、前記第一溶液を前記グラフェン材料を含む水溶液の中に加入して、４０℃〜１００℃の温度下に１時間〜３時間撹拌して、修飾されたグラフェン材料を含む混合溶液を形成して、グラフェン材料を含む水溶液におけるグラフェン材料の質量パーセントが０．５％〜３％であり、前記グラフェン材料と芳香族基を含むシランカップリング剤との質量比が５：１〜２０：１であり、前記グラフェン材料と第二重合体との質量比が１：０.０１〜１：１００であるステップ（Ｓ３）と、修飾されたマイクロナノ構造材料を、修飾されたグラフェン材料を含む混合溶液の中に加入し、反応して、濾過して乾燥した後、グラフェン複合粉体材料を形成して、前記マイクロナノ構造材料が修飾されたグラフェン材料の表面に被覆されるステップ（Ｓ４）とを、含む。
【発明の効果】
【００１３】
従来の技術と比べて、本発明から提供するグラフェン複合粉体材料が、グラフェン材料と高分子又はマイクロナノ構造材料とが複合して形成され、グラフェン材料の表面に高分子又はマイクロナノ構造材料が均一に被覆され、隣接するグラフェン材料の間が遮断される。従って、本発明から提供するグラフェン複合粉体材料におけるグラフェン材料が互いに絡み合わなく、集まりにくく、溶剤の中に非常に分散しやすい。従来のグラフェン材料の包装及び使用する過程におく塵を高くあげる問題を解決することができる。該グラフェン複合粉体材料が下流製品における応用に有利である。また、本発明は、グラフェン複合粉体材料の製造方法を提供して、該製造方法が簡単であり、産業的応用に適用する。
【図面の簡単な説明】
【００１４】
【図１】本発明の実施形態１−１から形成されたグラフェン複合粉体材料のＳＥＭ写真である。
【図２】本発明の実施形態２−１から形成されたグラフェン複合粉体材料のＳＥＭ写真である。
【図３】図２のグラフェン複合粉体材料が水に分散された後のＳＥＭ写真である。
【図４】本発明の実施形態２−９から形成されたグラフェン複合粉体材料のＳＥＭ写真である。
【図５】図４のグラフェン複合粉体材料が水に分散された後のＳＥＭ写真である。
【図６】本発明の実施形態２−１０から形成されたグラフェン複合粉体材料のＳＥＭ写真である。
【発明を実施するための形態】
【００１５】
以下、実施形態及び図面を参照して、本発明について詳しく説明する。
【００１６】
本発明の実施形態は、グラフェン複合粉体材料を提供する。該グラフェン複合粉体材料は、グラフェン材料と高分子とが複合して形成される。前記グラフェン材料の表面に高分子が均一に被覆され、隣接するグラフェン材料の間が高分子に遮断される。
【００１７】
前記グラフェン複合粉体材料の見掛け密度が０.０２ｇ/ｃｍ３以上であり、好ましくは、見掛け密度が０.０５ｇ/ｃｍ３〜０.２ｇ/ｃｍ３である。見掛け密度が０.０２ｇ/ｃｍ３より小さい場合には、前記グラフェン複合粉体材料が応用される時、分散しやすい。見掛け密度が０.２ｇ/ｃｍ３より大きい場合には、前記グラフェン複合粉体材料が応用される時、分散しにくい。従って、前記グラフェン複合粉体材料の見掛け密度が０.０５ｇ/ｃｍ３〜０.２ｇ/ｃｍ３である場合には、使用する過程において、舞いにくく、様々な溶剤の中に分散しやすい。前記グラフェン複合粉体材料において、グラフェン材料と高分子との質量比が１：０.０１〜１：１００である。前記グラフェン材料と高分子との質量比が前記グラフェン複合粉体材料の具体的な応用に応じて優れた質量比を選択できる。例えば、前記グラフェン複合粉体材料を通用のグラフェン材料として使用する時に、グラフェン材料と高分子との質量比が１：０.０１〜１：０.１であることが好ましい。前記グラフェン複合粉体材料を電池に応用されるグラフェン材料として使用する時に、グラフェン材料と高分子との質量比が１：０.１〜１：１０であることが好ましい。
【００１８】
前記グラフェン材料の構成が制限されず、グラフェンのナノシート、グラフェンのマイクロシート、グラフェンのナノテープ、少層のグラフェン（２〜５層）、多層のグラフェン（２〜９層）、グラフェンの量子点、化学修飾されたグラフェン（酸化グラフェン、還元酸化グラフェン）及びこれらのグラフェンの誘導体を含む。前記グラフェン材料の定義は、非特許文献１を参照する。前記グラフェン材料の厚さが２０ナノメートル以下である。好ましくは、１０ナノメートル以下である。本実施形態において、前記グラフェン材料の厚さが３ナノメートル以下である。該グラフェン材料は、厚さが薄ければ、柔軟性が良いほどであり、加工しやすい。前記グラフェン材料の製造方法が制限されず、従来のグラフェン製品を使用してもよい、又は従来の製造方法を採用して製造してもよい。本発明のグラフェン材料は、ＮＮｉｎｇｂｏ  Ｍｏｒｓｈ  Ｔｅｃｈｎｏｌｏｇｙ.ｃｏ.，Ｌｔｄから提供するグラフェン製品を採用する。該グラフェン材料は、例えば、Ｂｒｏｄｉｅ法、Ｈｕｍｍｅｒｓ法或Ｓｔａｕｄｅｎｍａｉｅｒ法などの化学酸化法の中のいずれかの一種の方法によって製造された酸化グラフェンが加熱して膨張することを通して、形成されたグラフェン材料である。機械剥離、液相剥離又は電化学剥離の方法によって製造されたグラフェン材料を採用してもよい。もちろん、本発明は、酸化グラフェン又は化学修飾されたグラフェン材料を使用してもよい。
【００１９】
前記高分子は、水溶性高分子又は油溶性高分子である。前記高分子が水溶性高分子である場合には、ポリビニルアルコール（ＰＶＡ）、ポリエチレングリコール（ＰＥＧ）、ポリアクリルアミド（ＰＡＭ）、ポリビニルピロリドン（ＰＶＰ）、セルロースアセテート（ＣＡ）、カルボキシメチルセルロースナトリウム（ＣＭＣ）及びポリグルタミン酸の中の一種又は多種である。前記高分子が油溶性高分子である場合には、ポリフッ化ビニリデン−六フッ化プロピレン共重合体（ＰＶＤＦ−ＨＦＰ）、ポリフッカビニリデン（ＰＶＤＦ）、アクリル樹脂（ＰＭＭＡ）、ポリアクリル酸ナトリウム、エチレンビニルアルコールコポリマー（ＥＶＡＬ）、ポリビニルアルコール（ＰＶＡ）、ポリエチレングリコール（ＰＥＧ）、ポリアクリルアミド（ＰＡＭ）、ポリビニルピロリドン（ＰＶＰ）、セルロースアセテート（ＣＡ）、カルボキシメチルセルロースナトリウム（ＣＭＣ）及びポリグルタミン酸の中の一種又は多種である。前記油性高分子を溶解することに用いられる溶剤は、Ｎ−メチル−２−ピロリドン（ＮＭＰ）、ジメチルホルムアミド（ＤＭＦ）、ジメチルアセトアミド（ＤＭＡｃ）及びアセトンの中の一種又は多種である。前記グラフェン複合粉体材料において、前記高分子は、隣接するグラフェンを遮断することに用いられ、下流製品に応用される時、優れた分散性を有させる。また、具体的な応用する時には、応用する分野における体系と相容性が良い高分子を選択することによって、前記グラフェン複合粉体材料の応用の便利性を高めることができる。
【００２０】
本実施形態から提供するグラフェン複合粉体材料において、グラフェンの間が高分子に遮断されるので、グラフェンが互いに絡み合わなく、外部の圧力を受ける時に、畳まなくて、分散しやすい。前記グラフェン複合粉体材料は、所定の粒径の範囲及び大きな見掛け密度を有して、輸送及び貯蔵することに有利であるので、従来のグラフェン材料の包装及び使用する過程におく塵を高くあげる問題を解決することができる。また、前記グラフェン複合粉体材料が他の体系と優れた相容性を有するので、該グラフェン複合粉体材料が下流製品における応用分野を拡張できる。前記グラフェン複合粉体材料を、リチウム電池の導電性添加剤、導電性塗料、防腐塗料、放熱塗料、テフロン(登録商標)塗料、導電性リンク、プラスチックなどの分野に広く応用させる。グラフェン材料が産業的応用における問題を解決する。
【００２１】
前記グラフェン複合粉体材料において、グラフェンと高分子が結合して、複数のグラフェン材料のアセンブリを形成することが好ましい。即ち、前記グラフェン複合粉体材料が複数のグラフェン材料のアセンブリを含む。
【００２２】
前記グラフェン材料のアセンブリの形状が制限されず、球形に似た形状又は粒子状である。前記グラフェン材料のアセンブリの形状が球形に似た形状である時、前記グラフェン材料のアセンブリが複合グラフェンボールと呼ばれてもよい。該グラフェン材料のアセンブリの粒径の範囲が１０マイクロメートル〜３００マイクロメートルである。好ましくは、前記粒径の範囲が３０マイクロメートル〜１５０マイクロメートルである。本実施形態において、前記グラフェン材料のアセンブリの粒径の範囲が５０マイクロメートル〜１００マイクロメートルである。これにより、該グラフェン材料のアセンブリが更に大きな見掛け密度を有するので、下流製品に応用される時、舞いにくい。さらに、前記グラフェン材料のアセンブリの見掛け密度が０.０２ｇ/ｃｍ３より大きい。好ましくは、前記グラフェン材料のアセンブリの見掛け密度が０.０５ｇ/ｃｍ３〜０.２ｇ/ｃｍ３である。見掛け密度が０.２ｇ/ｃｍ３より大きい時、前記グラフェン材料のアセンブリが分散しにくい。従って、前記グラフェン材料のアセンブリは、見掛け密度が０.０５ｇ/ｃｍ３〜０.２ｇ/ｃｍ３である時、舞いにくい、様々な溶剤の中に分散しやすい。前記グラフェン複合粉体材料におけるグラフェン材料と高分子とがグラフェン材料のアセンブリの状態で存在して、該グラフェン材料のアセンブリが巨視的な構成及び大きな見掛け密度を有する場合には、輸送、貯蔵及び使用する過程において、舞いにくい、下流製品における応用に有利である。
【００２３】
前記グラフェン材料のアセンブリは、グラフェン材料及び高分子が複合して形成される。前記グラフェン材料の表面に高分子が均一に被覆される。これにより、隣接するグラフェン材料の間が高分子に遮断される。前記グラフェン材料と高分子との質量比が１：１０より大きい時、該高分子が前記グラフェン材料のアセンブリにおいて、連続する相を形成しやすい。この時には、前記高分子が高分子基体に形成され、前記グラフェン材料が前記高分子基体の中に分散されることに相当する。従って、前記グラフェン材料のアセンブリの構成及び応用性能が最良の状態に達する。隣接するグラフェン材料を遮断できるだけではなく、前記グラフェン材料のアセンブリに優れた構成の安定性を有させる。前記グラフェン材料のアセンブリが塊状に押される時、分散しなくて、塵を高くあげなくて、輸送及び応用に有利であり、同時に、グラフェン材料の自体の優れた性能を保つことができる。
【００２４】
本発明から提供するグラフェン複合粉体材料が特殊な構造を有する複数のグラフェン材料のアセンブリからなる時には、該グラフェン材料のアセンブリにおけるグラフェン材料の間が高分子に遮断される。これにより、グラフェン材料が互いに絡み合わなく、外部の圧力を受ける時に、畳まなくて、分散しやすい。前記グラフェン材料のアセンブリは、所定の粒径の範囲及び大きな見掛け密度を有して、輸送及び貯蔵することに有利であるので、従来のグラフェン複合粉体材料の包装及び使用する過程におく塵を高くあげる問題を解決することができる。また、前記グラフェン複合粉体材料が他の体系と優れた相容性を有するので、該グラフェン複合粉体材料が下流製品における応用分野を拡張できる。前記グラフェン複合粉体材料を、リチウム電池の導電性添加剤、導電性塗料、防腐塗料、放熱塗料、テフロン(登録商標)塗料、導電性リンク、プラスチックなどの分野に広く応用させる。グラフェン複合粉体材料が産業的応用における問題を解決する。
【００２５】
前記グラフェン材料のアセンブリの特殊な構造、密度及び粒径設計が、グラフェン複合粉体材料に適用するだけではなく、例えば、カーボンナノチューブ、ナノグラファイト、カーボンブラック又はナノ炭素繊維などの他の炭素材料に応用されてもよい。その他に、この特殊な構造は、他のいずれかの一種のシート状構造の材料にも適用する。例えば、陰イオン型の層状化合物（主に、ハイドロタルク石類の層状化合物である）、陽イオン型の層状化合物（天然型がモンモリロン石、スメクタイトなどを有して、合成型が例えば、燐酸塩、珪酸塩、チタン酸塩及びヒ酸塩などの４価金属の不溶性塩類を有する）、中性の層状化合物が例えば、雲母、層状のダブルカルコゲナイド、層状の遷移金属酸化物（バナジウム酸化物、モリブデン化合物、モリブデン酸素酸、グステン酸素酸など）、層状のハロゲン化物などである。
【００２６】
従来の技術と比べて、本発明から提供するグラフェン複合粉体材料は、グラフェン材料及び高分子が複合して形成される。前記グラフェン材料の表面に高分子が均一に被覆される。これにより、隣接するグラフェン材料の間が高分子に遮断される。従って、前記グラフェン複合粉体材料におけるグラフェン材料が互いに絡み合わなく、外部の圧力を受ける時に、畳まなくて、溶剤に分散しやすい。好ましくは、前記グラフェン複合粉体材料が特殊な構造を有する複数のグラフェン材料のアセンブリを含むことである。前記グラフェン材料のアセンブリが球形に似た形状又は粒子状の構造体であり、粒径の範囲が１０マイクロメートル〜３００マイクロメートルである。前記グラフェン複合粉体材料の見掛け密度が０.０２ｇ/ｃｍ３以上である。好ましくは、前記グラフェン複合粉体材料の見掛け密度が０.０５ｇ/ｃｍ３〜０.２ｇ/ｃｍ３である。前記グラフェン複合粉体材料は、大きな見掛け密度を有するので、従来のグラフェン複合粉体材料の包装及び使用する過程におく塵を高くあげる問題を解決できる。また、前記グラフェン複合粉体材料が他の体系と優れた相容性を有するので、該グラフェン複合粉体材料が下流製品における応用分野を拡張できる。前記グラフェン複合粉体材料を、リチウム電池の導電性添加剤、導電性塗料、防腐塗料、放熱塗料、テフロン(登録商標)塗料、導電性リンク、プラスチックなどの分野に広く応用させる。グラフェン複合粉体材料が産業的応用における問題を解決する。そのほかに、前記グラフェン複合粉体材料の応用分野を拡張するために、前記グラフェン複合粉体材料がカーボンナノチューブ、ナノグラファイト、カーボンブラック、ナノ炭素繊維又はシート状の構造を有する粒子の中のいずれかの一種又は多種を含むことができる。本発明は、前記グラフェン複合粉体材料の製造方法を提供する。該製造方法は、簡単であり、産業的応用に適用する。
【００２７】
本発明の実施形態１は、前記グラフェン複合粉体材料の製造方法を提供する。該製造方法は、下記のステップを含む。
【００２８】
ステップＳ１１０：質量濃度が０.１％〜３％である水性グラフェン材料のスラリーを調合して、グラフェン材料と高分子との質量比が１：０.０１〜１：１００であることに応じて、高分子を秤取して、該高分子を前記水性グラフェン材料のスラリーの中に加入して、中間スラリーを調合する。
【００２９】
ステップＳ１１０において、前記グラフェンの来源及び製造方法が制限されず、従来のグラフェン製品を使用してもよい、又は従来の製造方法を採用して製造してもよい。本発明のグラフェンは、ＮＮｉｎｇｂｏ  Ｍｏｒｓｈ  Ｔｅｃｈｎｏｌｏｇｙ.ｃｏ.，Ｌｔｄから提供するグラフェンスラリー又はグラフェン製品を採用する。該グラフェンは、例えば、Ｂｒｏｄｉｅ法、Ｈｕｍｍｅｒｓ法或Ｓｔａｕｄｅｎｍａｉｅｒ法などの化学酸化法の中のいずれかの一種の方法によって製造された酸化グラフェンが加熱して膨張することを通して、形成されたグラフェンである。機械剥離、液相剥離又は電化学剥離の方法によって製造されたグラフェンを採用してもよい。前記高分子が水溶性高分子であり、ポリビニルアルコール（ＰＶＡ）、ポリエチレングリコール（ＰＥＧ）、ポリアクリルアミド（ＰＡＭ）、ポリビニルピロリドン（ＰＶＰ）、セルロースアセテート（ＣＡ）、カルボキシメチルセルロースナトリウム（ＣＭＣ）及びポリグルタミン酸の中の一種又は多種である。
【００３０】
ステップＳ１２０：前記中間スラリーを通常の乾燥工程、熱圧乾燥工程、凍結乾燥工程、噴霧乾燥工程又は造粒乾燥工程を通じて乾燥して、グラフェン複合粉体材料を形成する。
【００３１】
ステップＳ１２０において、前記乾燥温度が５０℃より大きくて、２００℃以下である。本実施形態において、前記乾燥温度が１５０℃より大きくて、２００℃以下である。これにより、乾燥された後、前記高分子は前記グラフェン材料のアセンブリにおいて、連続する相を形成することができる。従って、前記グラフェン材料のアセンブリの耐圧性及び分散性を高めることができる。
【００３２】
前記製造方法によって製造されたグラフェン複合粉体材料は、複数のグラフェン材料のアセンブリを含むことができる。該グラフェン材料のアセンブリは、グラフェン材料と高分子とが複合して形成される。前記グラフェン材料の表面に高分子が均一に被覆される。これにより、隣接するグラフェン材料の間が高分子に遮断される。
【００３３】
前記ステップＳ１２０の乾燥する前に、前記中間スラリーに凝集をしてもよい。前記凝集する工程が下記のステップを含む。
【００３４】
ステップ１１：攪拌する状態下で、前記中間スラリーにゆっくりと貧溶媒を加入して、前記グラフェン材料及び高分子を凝集させて、凝集のグラフェン材料／高分子の合わせ物を形成する。前記貧溶媒は、水及びアルコールを含む。
【００３５】
ステップ１２：前記中間スラリーを濾過して、凝集のグラフェン材料／高分子の合わせ物を形成する。
【００３６】
ステップ１３：濾過することによって形成された凝集のグラフェン材料／高分子の合わせ物を乾燥する。本発明から提供するグラフェン複合粉体材料の製造方法は、特殊な構造設計及び所定の材料の協力作用を通じて、製造されたグラフェン複合粉体材料に特殊な構造、所定の粒径及び密度を有させて、他の溶剤と優れた相容性を有させる。また、前記グラフェン複合粉体材料の製造方法は、簡単であり、生産コストが低くい。
【００３７】
従って、前記グラフェン複合粉体材料の製造方法は、グラフェン材料の産業的応用における問題を解決して、産業化の応用に適用する。
【００３８】
本発明の実施形態２は、前記グラフェン複合粉体材料の製造方法を提供する。該製造方法は、下記のステップを含む。
【００３９】
ステップＳ２１０：質量濃度が０.１％〜３％である油性グラフェン材料のスラリーを調合して、グラフェン材料と高分子との質量比が１：０.０１〜１：１００であることに応じて、高分子を秤取して、該高分子を前記油性グラフェン材料のスラリーの中に加入して、中間スラリーを調合する。前記高分子が油性高分子であり、ポリフッ化ビニリデン−六フッ化プロピレン共重合体（ＰＶＤＦ−ＨＦＰ）、ポリフッカビニリデン（ＰＶＤＦ）、アクリル樹脂（ＰＭＭＡ）、ポリアクリル酸ナトリウム、エチレンビニルアルコールコポリマー（ＥＶＡＬ）、ポリビニルアルコール（ＰＶＡ）、ポリエチレングリコール（ＰＥＧ）、ポリアクリルアミド（ＰＡＭ）、ポリビニルピロリドン（ＰＶＰ）、セルロースアセテート（ＣＡ）、カルボキシメチルセルロースナトリウム（ＣＭＣ）及びポリグルタミン酸の中の一種又は多種である。前記油性高分子を溶解することに用いられる溶剤は、Ｎ−メチル−２−ピロリドン（ＮＭＰ）、ジメチルホルムアミド（ＤＭＦ）、ジメチルアセトアミド（ＤＭＡｃ）及びアセトンの中の一種又は多種である。
【００４０】
ステップＳ２２０：前記中間スラリーを通常の乾燥工程、熱圧乾燥工程、凍結乾燥工程、噴霧乾燥工程又は造粒乾燥工程を通じて乾燥して、グラフェン複合粉体材料を形成する。
【００４１】
ステップＳ２２０において、前記乾燥温度が５０℃より大きくて、２００℃以下である。本実施形態において、前記乾燥温度が１５０℃より大きくて、２００℃以下である。これにより、乾燥された後、前記高分子は前記グラフェン材料のアセンブリにおいて連続する相を形成することができる。従って、前記グラフェン材料のアセンブリの耐圧性及び分散性を高めることができる。
【００４２】
前記製造方法によって製造されるグラフェン複合粉体材料は、複数のグラフェン材料のアセンブリを含むことができる。該グラフェン材料のアセンブリは、グラフェン材料と高分子とが複合して形成される。前記グラフェン材料の表面に高分子が均一に被覆される。これにより、隣接するグラフェン材料の間が高分子に遮断される。
【００４３】
前記ステップＳ２２０の乾燥する前に、前記中間スラリーに凝集をしてもよい。前記凝集する工程が下記のステップを含む。
【００４４】
ステップ２１：攪拌する状態下で、前記中間スラリーにゆっくりと貧溶媒を加入して、前記グラフェン材料及び高分子を凝集させて、凝集のグラフェン材料／高分子の合わせ物を形成する。前記貧溶媒は、ジエチルエーテル、石油エーテル、シクロヘキサン、ヘキサン、アセトンの一種又は多種を含む。
【００４５】
ステップ２２：前記中間スラリーを濾過して、凝集のグラフェン材料／高分子の合わせ物を形成する。
【００４６】
凝集は、前記高分子を前記グラフェン材料の表面に更に均一に被覆させる。
【００４７】
本発明のもう一つの実施形態は、グラフェン複合粉体材料を提供する。該グラフェン複合粉体材料は、グラフェン材料及び該グラフェン材料の表面に被覆されたマイクロナノ構造材料を含み、該マイクロナノ構造材料が緊密に前記グラフェン材料の表面に結合する。
【００４８】
前記グラフェン材料は、上記実施形態に使用されたグラフェン材料と同じである。前記マイクロナノ構造材料は、ナノスケール、マイクロナノスケール又はマイクロスケールのカーボンブラック、導電カーボンブラック（ｓｕｐｅｒ−Ｐ）、ダイヤモンド、窒化ホウ素、窒化ケイ素、二酸化ケイ素、酸化アルミニウム、硫酸バリウム、カーボンナノチューブ、炭素繊維、石墨、金属粉末、シリコン、モンモリロン石及びハイドロタルク石の中の一種又は組み合わせを含む。前記金属粉末が銀粉末、銅粉末、亜鉛粉末及びアルミニウム粉末などを含む。前記ナノスケールの材料の粒径が１０ナノメートル〜１００ナノメートルであり、好ましくは、２０ナノメートル〜５０ナノメートルである。前記マイクロナノスケールの材料の粒径が１００ナノメートル〜１マイクロメートルであり、好ましくは、２００ナノメートル〜５００ナノメートルである。前記マイクロスケールの材料の粒径が１マイクロメートル〜３００マイクロメートルである。マイクロナノ構造材料を前記グラフェン材料の中に混ぜることを介して、形成された複合材料の密度を大きくならせる。これにより、塵を高くあげることを防止でき、以後の工業的応用に有利である。前記マイクロナノ構造材料とグラフェン材料との質量比は、０.１：１〜５：１であり、好ましくは、１：３〜３：１である。前記マイクロナノ構造材料とグラフェン材料との質量比は、１：２〜２：１であることがより好ましい。
【００４９】
前記グラフェン材料は、グラフェン材料が第一重合体又はシランカップリング剤に修飾され、形成したものである。前記グラフェン材料が第一重合体単量体に修飾されたグラフェン材料である場合には、マイクロナノ構造材料は、第一重合体が接ぎ木されたマイクロナノ構造材料である。即ち、前記グラフェン複合粉体材料は、更に第一重合体を含み、前記グラフェン材料及びマイクロナノ構造材料が第一重合体の中に分散している。つまり、グラフェン材料及びマイクロナノ構造材料が第一重合体を橋として複合する。これにより、優れた導電性を有するマイクロナノ構造材料をグラフェン材料の中に分散して複合させる。これにより、グラフェン複合粉体材料は、優れた分散性を有して、集まりにくい。且つマイクロナノ構造材料が第一重合体より更に優れた導電性を有するので、グラフェン複合粉体材料の導電率を向上でき、該グラフェン複合粉体材料を優れた産業的応用の未来を有させる。
【００５０】
グラフェン材料が芳香族基を含むシランカップリング剤に修飾されたグラフェン材料である場合、前記マイクロナノ構造材料は、有機アミン化合物に修飾されたマイクロナノ構造材料であることが好ましい。具体的には、前記グラフェン材料のπ電子と、 シランカップリング剤における芳香族基とが、強いπ−π共役を形成して、グラフェン材料の表面に例えばフェノール基である酸素を含む官能基を有させる。マイクロナノ構造材料の表面に、−ＣＯＯＨ、−ＯＨ等の酸素を含む官能基を有するので、有機アミン化合物におけるアミノ基とアシルアミド化反応を行う。これにより、マイクロナノ構造材料の表面に塩基性官能基を導入する。酸素を含む官能基を有するグラフェン材料と塩基性官能基を有するマイクロナノ構造材料とが化学反応して、グラフェン材料とマイクロナノ構造材料とを複合させる。マイクロナノ構造材料とグラフェン材料とがそれぞれの表面の官能基によって、反応して複合する場合、優れた導電性を有するマイクロナノ構造材料をグラフェン材料の中に均一に分散させる。従って、マイクロナノ構造材料の自体に優れた分散性を有させ、集まりにくくて、且つグラフェン材料の分散性を大幅に改善でき、集まりにくい。さらに、マイクロナノ構造材料が優れた導電性を有するので、グラフェン複合粉体材料の導電率を向上できる。これにより、グラフェン複合粉体材料に優れた産業的応用の未来を有させる。
【００５１】
前記グラフェン複合粉体材料は、更に第二重合体（高分子）を含むことができる。前記グラフェン材料及びマイクロナノ構造材料は、第二重合体の中に分散する。マイクロナノ構造材料とグラフェン材料は、物理の作用を介して複合する。具体的には、マイクロナノ構造材料は、分子間力によってグラフェン材料の表面に均一に分散する。これにより、マイクロナノ構造材料とグラフェン材料とが緊密に結合する。
【００５２】
前記グラフェン材料と第二重合体との質量比は、１：０.０１〜１：１００であり、好ましくは、１：０.１〜１：１０である。前記第二重合体が水溶性重合体である。該水溶性重合体は、ポリビニルアルコール（ＰＶＡ）、ポリエチレングリコール（ＰＥＧ）、ポリアクリルアミド（ＰＡＭ）、ポリビニルピロリドン（ＰＶＰ）、セルロースアセテート（ＣＡ）、カルボキシメチルセルロースナトリウム（ＣＭＣ）及びポリグルタミン酸の中の一種又は多種である。
【００５３】
第二重合体を含むので、前記グラフェン複合粉体材料が下流製品の産業に応用される時には、分散しやすい。同時に、マイクロナノ構造材料が優れた導電性を有するので、第二重合体だけでグラフェン材料を分散して形成されたグラフェン複合粉体材料と比べて、本発明のグラフェン複合粉体材料の導電性が更に優れる。
【００５４】
本実施形態から提供するグラフェン複合粉体材料におけるグラフェン材料の表面にマイクロナノ構造材料が被覆される。これにより、隣接するグラフェン材料の間がマイクロナノ構造材料に遮断される。従って、グラフェン材料が互いに絡み合わなくて、集まりにくくて、分散することに有利である。マイクロナノ構造材料が第一重合体又は化学結合によってグラフェン材料の中に複合する場合には、マイクロナノ構造材料が前記グラフェン材料の表面に集まることを防止でき、グラフェン材料の間の分散性を高めることができる。水溶性第二重合体を含むので、前記グラフェン複合粉体材料が下流製品の産業に応用される時には、分散しやすい。
【００５５】
本発明の実施形態は、グラフェン複合粉体材料の製造方法を提供する。該製造方法は、下記のステップを含む。
【００５６】
ステップ３１０：第一重合体単量体、グラフェン材料及びマイクロナノ構造材料を水の中に加入して、混合溶液を形成する。前記第一重合体単量体、グラフェン材料及びマイクロナノ構造材料の質量比が（０.０１〜１）：（０．１〜１）：（５〜１）である。
【００５７】
ステップ３２０：前記混合溶液の中に水溶性開始剤を加入して、３０℃〜１００℃の反応温度下に反応を行って、反応する時間が、１時間〜１０時間である。前記水溶性開始剤と前記第一重合体単量体との質量比が１：１０〜１：１００である。
【００５８】
ステップ３３０：乾燥処理して、グラフェン複合粉体材料を形成する。
【００５９】
ステップ３１０において、前記第一重合体単量体、グラフェン材料及びマイクロナノ構造材料を事前に混合して、前記第一重合体単量体が前記グラフェン材料を分散させる。具体的には、前記第一重合体単量体、グラフェン材料及びマイクロナノ構造材料を水の中に加入して、３０℃〜５０℃の温度下に０.１時間〜２時間攪拌して、混合溶液を形成する。
【００６０】
前記第一重合体単量体、水溶性マレイン酸、アクリル酸メチル、フマル酸、フマル酸無水物、アクリル酸、メタクリル酸、ジアリルジメチルアンモニウムクロリド、アクリロニトリル及び水溶性アクリルアミド類モノマー中の一種である。前記アクリルアミド類モノマーは、アクリルアミド、メタクリルアミド、Ｎ‐ｔｅｒｔ‐ブチルアクリルアミド、ダイアセトンアクリルアミド、２-アクリルアミド-２-メチルプロパンスルホン酸、Ｎ‐イソプロピルアクリルアミド、シンナムアミド、Ｎ-(３-ジメチルアミノプロピル)メタクリルアミドの中の少なくとも一種である。前記マイクロナノ構造材料は、ナノスケール、マイクロナノスケール又はマイクロスケールのカーボンブラック、導電カーボンブラック（ｓｕｐｅｒ−Ｐ）、ダイヤモンド、窒化ホウ素、窒化ケイ素、二酸化ケイ素、酸化アルミニウム、硫酸バリウム、カーボンナノチューブ、炭素繊維、石墨、金属粉末、シリコン、モンモリロン石、ハイドロタルク石の中の一種又は組み合わせを含む。前記金属粉末が銀粉末、銅粉末、亜鉛粉末及びアルミニウム粉末などを含む。
【００６１】
更に、前記ステップ３１０は、前記混合溶液の中に第二重合体を加入することを含む。該第二重合体が水溶性重合体である。該第二重合体がポリビニルアルコール（ＰＶＡ）、ポリエチレングリコール（ＰＥＧ）、ポリアクリルアミド（ＰＡＭ）、ポリビニルピロリドン（ＰＶＰ）、セルロースアセテート（ＣＡ）、カルボキシメチルセルロースナトリウム（ＣＭＣ）及びポリグルタミン酸の中の一種又は組み合わせである。前記グラフェン材料と前記第二重合体との質量比が１：０.０１〜１：１００である。水溶性第二重合体を加入することによって、形成されたグラフェン複合粉体材料が、下流製品の産業に応用される時には、分散しやすい。
【００６２】
ステップ３２０において、水溶性開始剤の作用下に、前記第一重合体単量体が第一重合体単量体遊離基になり、重合反応を行って、長い分子鎖及び／又は分岐鎖を有する第一重合体を形成する。前記マイクロナノ構造材料の表面に、−ＣＯＯＨ、−ＯＨ等の酸素を含む官能基を有するので、長い分子鎖及び／又は分岐鎖を有する第一重合体と接ぎ木を行いやすい。前記第一重合体単量体遊離基とグラフェン材料の兀電子とが互いに作用して、該グラフェン材料を前記第一重合体に緊密に接ぎ木させる。即ち、開始剤は、前記第一重合体単量体に遊離基反応を発生させ、第一重合体を形成する。前記マイクロナノ構造材料の表面における酸素を含む官能基が前記第一重合体鎖における遊離基を捕獲して、前記第一重合体の中に均一に分散して、つまり、グラフェン材料の中に均一に分散する。この時のマイクロナノ構造材料の凝集力が小さくなり、自体の集まる確率が少なくなるので、前記グラフェン材料の分散性及び導電性を高めることができる。即ち、前記第一重合体の接ぎ木の方式によって、マイクロナノ構造材料が集まる現象を解決する同時に、該マイクロナノ構造材料を前記グラフェン材料の表面に均一に分散させる。これにより、分散性及び導電性が優れたグラフェン複合粉体材料を形成する。
【００６３】
前記水溶性開始剤は、前記第一重合体単量体の重合反応を開始することに用いられる。該水溶性開始剤は、過硫酸塩、２，２'−アゾビス(イソブチロニトリル)、２，２'−アゾビス(２，４−ジメチルバレロニトリル)、２，２'−アゾビス(プロパン−２−カルボアミジン)・二塩酸、２，２'−ビス(２−イミダゾリ−２−イル)[２，２'−アゾビスプロパン]・２塩酸塩、２，２'−アゾビス[２−(２−イミダゾリン−２−イル)プロパン]、４，４'−アゾビス(４−シアノ吉草酸)の中の少なくとも一種である。前記反応温度は、４０℃〜６０℃である。前記水溶性開始剤と前記第一重合体単量体との質量比が１：２０〜１：５０である。
【００６４】
本発明の実施形態は、グラフェン複合粉体材料の製造方法を提供する。該製造方法は、下記のステップを含む。
【００６５】
ステップ４１０：マイクロナノ構造材料及び有機アミン化合物を４０℃〜１００℃の温度下に２時間〜６時間撹拌し、反応して、濾過して乾燥した後、修飾されたマイクロナノ構造材料を形成する。前記有機アミン化合物とマイクロナノ構造材料との質量比が１０：１〜１００：１である。
【００６６】
ステップ４２０：水とアルコールを混合して、水性エタノールを形成する。その後、芳香族基を含むシランカップリング剤を加入して、第一溶液を調合する。前記水とアルコールとの質量比が１：５〜１：８である。前記芳香族基を含むシランカップリング剤と水性エタノールとの質量比が１：１〜１０：１である。
【００６７】
ステップ４３０：グラフェン材料を含む水溶液を提供して、前記第一溶液を前記グラフェン材料を含む水溶液の中に加入して、４０℃〜１００℃の温度下に１時間〜３時間撹拌して、修飾されたグラフェン材料を含む混合溶液を形成する。グラフェン材料を含む水溶液におけるグラフェン材料の質量パーセントが０．５％〜３％であり、前記グラフェン材料と芳香族基を含むシランカップリング剤との質量比が５：１〜２０：１である。
【００６８】
ステップ４４０：修飾されたマイクロナノ構造材料を、修飾されたグラフェン材料を含む混合溶液の中に加入し、反応して、濾過して乾燥した後、グラフェン複合粉体材料を形成する。
【００６９】
ステップ４１０において、前記マイクロナノ構造材料の表面に、−ＣＯＯＨ、−ＯＨ等の酸素を含む官能基を有するので、有機アミン化合物と前記マイクロナノ構造材料の酸素を含む官能基との反応することを介して、該マイクロナノ構造材料の表面に塩基性官能基を有させる。具体的には、前記マイクロナノ構造材料の酸素を含む官能基と有機アミン化合物のアミノ基とがアシルアミド化反応を行う。
【００７０】
前記有機アミン化合物は、エチレンジアミン、ジエチレントリアミン、トリエチレンテトラミン、Ｍ-フェニレンジアミン、Ｍ-キシリレンジアミン、ジアミノジフェニルメタンの中の少なくとも一種である。
【００７１】
前記有機アミン化合物と前記マイクロナノ構造材料との質量比が５：１〜１０：１であることが好ましい。
【００７２】
更に、ステップ４１０は、第二重合体を、前記マイクロナノ構造材料と有機アミン化合物との中に加入して、混合して、撹拌することを含む。前記第二重合体が水溶性重合体である。前記第二重合体は、ポリビニルアルコール（ＰＶＡ）、ポリエチレングリコール（ＰＥＧ）、ポリアクリルアミド（ＰＡＭ）、ポリビニルピロリドン（ＰＶＰ）、セルロースアセテート（ＣＡ）、カルボキシメチルセルロースナトリウム（ＣＭＣ）及びポリグルタミン酸の中の一種又は組み合わせである。前記グラフェン材料と前記第二重合体との質量比が１：０.０１〜１：１００である。前記第二重合体が水溶性重合体であり、該第二重合体を加入することによって、形成されたグラフェン複合粉体材料が下流製品の産業に応用される時には、分散しやすい。
【００７３】
前記ステップ４２０において、芳香族基を含むシランカップリング剤及び水性エタノールを調合することを通じて、一部の芳香族基を含むシランカップリング剤を加水分解させ、ヒドロキシを形成する。
【００７４】
前記芳香族基を含むシランカップリング剤は、フェニルトリメトキシシラン、フェニルトリメトキシシラン、フェニルジメトキシシラン及びジフェニルジメトキシシラン等の中の少なくとも一種である。
【００７５】
前記ステップ４３０において、芳香族基を含むシランカップリング剤を利用して、前記グラフェン材料に対して、修飾をする。具体的には、前記芳香族基を含むシランカップリング剤における芳香族基とグラフェン材料の表面のπ電子とが、強いπ−π共役を形成して、グラフェン材料の表面に例えばフェノール基などの酸素を含む官能基を有させる。
【００７６】
前記ステップ４４０において、前記酸素を含む官能基を有するグラフェン材料と塩基性官能基を有するマイクロナノ構造材料とが化学反応をする。これにより、グラフェン材料とマイクロナノ構造材料とが複合する。即ち、修飾されたグラフェン材料と塩基性官能基を有するマイクロナノ構造材料とが反応した後、該マイクロナノ構造材料が化学結合によって、グラフェン材料の表面に均一に分散して、緊密に結合する。
【００７７】
前記反応時間が２時間〜６時間である。
【００７８】
本実施形態において、有機アミン化合物を利用して、マイクロナノ構造材料の酸素を含む官能基と反応して、該マイクロナノ構造材料の表面に塩基性官能基を導入する。同時に、共役作用が強い芳香族基を含むシランカップリング剤を利用して、前記グラフェン材料に対して修飾して、芳香族基とグラフェン材料の表面とが強い?−?共役を形成させる。修飾されたグラフェン材料と塩基性官能基を有するマイクロナノ構造材料とが反応した後、該マイクロナノ構造材料が化学結合によって、グラフェン材料の表面に均一に分散して、緊密に結合する。これにより、分散性及び導電性が優れたグラフェン複合粉体材料を形成する。
【００７９】
本発明の実施形態は、グラフェン複合粉体材料の製造方法を提供する。該製造方法は、下記のステップを含む。
【００８０】
ステップＳ５１０：第二重合体、グラフェン材料及びマイクロナノ構造材料を水の中に加入して、混合溶液を形成する。前記グラフェン材料と水溶性第二重合体との質量比が１：０.０１〜１：１００であり、前記マイクロナノ構造材料と前記グラフェン材料との質量比が０.１：１〜５：１である。
【００８１】
ステップＳ５２０：乾燥処理して、グラフェン複合粉体材料を形成する。
【００８２】
ステップ５１０において、前記第二重合体、グラフェン材料及びマイクロナノ構造材料を物理的に混合する。混合する方式が、超音波で分散すること、撹拌すること又は二種の組み合わせである。物理的に混合することを通じて、前記グラフェン材料が、第二重合体の中に均一に分散する。前記マイクロナノ構造材料が分子間力によって、前記グラフェン材料の表面に均一に分散する。前記マイクロナノ構造材料及び前記グラフェン材料が複合することを実現する。前記マイクロナノ構造材料及び前記グラフェン材料が物理作用によって緊密に結合する。
【００８３】
前記第二重合体は、ポリビニルアルコール（ＰＶＡ）、ポリエチレングリコール（ＰＥＧ）、ポリアクリルアミド（ＰＡＭ）、ポリビニルピロリドン（ＰＶＰ）、セルロースアセテート（ＣＡ）、カルボキシメチルセルロースナトリウム（ＣＭＣ）及びポリグルタミン酸の中の一種又は多種である。
【００８４】
本実施形態から提供する製造方法は、物理性の撹拌及び分散によって、前記マイクロナノ構造材料及び前記グラフェン材料を第二重合体の中に分散することができ、前記マイクロナノ構造材料及び前記グラフェン材料を物理作用によって緊密に結合する。これにより、分散性及び導電性が優れたグラフェン複合粉体材料を形成する。該製造方法は、簡単であり、工業化に有利である。
【００８５】
本発明は、特殊な材料を設計すること及び特殊な工程を採用することを通じて、前記マイクロナノ構造材料を前記グラフェン材料の中に極めて多くに均一に分散させ、該グラフェン材料の表面に緊密に被覆する。これにより、該製造方法によって形成されたグラフェン複合粉体材料は、優れた分散性及び導電性を有して、集まりにくい。該製造方法は反応条件が簡単であり、ステップが少なく、操作及び産業化に有利である。
【００８６】
実施形態１−１
質量濃度が０.１％である１００Ｋｇのグラフェン材料のスラリー（溶剤が水である）を提供して、グラフェン材料と高分子との質量比が１：５であることに応じて、０.５Ｋｇのポリビニルアルコール（ＰＶＡ）を秤取して、該ポリビニルアルコールを前記グラフェン材料のスラリーの中に加入して、中間スラリーを調合する。該中間スラリーを噴霧乾燥して、進風の温度が２７０℃であり、出口の温度が１５０℃であり、グラフェン複合粉体材料を形成する。
【００８７】
図１は、本発明の実施形態１−１によって形成されたグラフェン複合粉体材料のＳＥＭ写真である。図１から、該グラフェン複合粉体材料の粒径の範囲が１０マイクロメートル〜５０マイクロメートルであることが分かる。
【００８８】
実施形態１−２
質量濃度が０.１％である１００Ｋｇのグラフェン材料のスラリー（溶剤が水である）を提供して、グラフェン材料と高分子との質量比が１：５であることに応じて、０.５Ｋｇのポリビニルアルコール（ＰＶＡ）を秤取して、該ポリビニルアルコールを前記グラフェン材料のスラリーの中に加入して、中間スラリーを調合する。該中間スラリーが撹拌された状態下に、前記グラフェン材料及びポリビニルアルコール（ＰＶＡ）が完全に析出するまで、エーテルをゆっくりと加入する。真空にして、濾過した後、３０℃〜２００℃のオーブンで、溶剤が全部で蒸発するまで処理する。
【００８９】
実施形態１−３
質量濃度が０.１％である１００Ｋｇのグラフェン材料のスラリー（溶剤が水である）を提供して、グラフェン材料と高分子との質量比が１：５であることに応じて、０.５Ｋｇのポリビニルアルコール（ＰＶＡ）を秤取して、該ポリビニルアルコールを前記グラフェン材料のスラリーの中に加入して、中間スラリーを調合する。該中間スラリーが撹拌された状態下に、前記グラフェン材料及びポリビニルアルコール（ＰＶＡ）が完全に析出するまで、エーテルをゆっくりと加入する。その後、真空にして、濾過して、造粒機に造粒された後、３０℃〜２００℃の温度下に溶剤が全部で蒸発するまで処理する。或いは、凝集されず、直接に造粒機に造粒された後、３０℃〜２００℃の温度下に溶剤が全部で蒸発するまで処理する。
【００９０】
実施形態１−４
質量濃度が０.１％である１００Ｋｇのグラフェン材料のスラリー（溶剤が水である）を提供して、グラフェン材料と高分子との質量比が１：５であることに応じて、０.５Ｋｇのポリビニルアルコール（ＰＶＡ）を秤取して、該ポリビニルアルコールを前記グラフェン材料のスラリーの中に加入して、中間スラリーを調合する。該中間スラリーを熱圧乾燥して、乾燥温度が５０℃〜１５０℃である。
【００９１】
実施形態１−５
質量濃度が０.１％である１００Ｋｇのグラフェン材料のスラリー（溶剤が水である）を提供して、グラフェン材料と高分子との質量比が１：５であることに応じて、０.５Ｋｇのポリビニルアルコール（ＰＶＡ）を秤取して、該ポリビニルアルコールを前記グラフェン材料のスラリーの中に加入して、中間スラリーを調合する。該中間スラリーを凍結乾燥して、乾燥温度が−１０℃〜−８０℃である。或いは、該中間スラリーが撹拌された状態下に、前記グラフェン材料及びポリビニルアルコール（ＰＶＡ）が完全に析出するまで、エーテルをゆっくりと加入する。真空にして、濾過した後、凍結乾燥して、乾燥温度が−１０℃〜−８０℃である。
【００９２】
実施形態１−６
質量濃度が０.１％である１００Ｋｇのグラフェン材料のスラリー（溶剤が水である）を提供して、グラフェン材料と高分子との質量比が１：５であることに応じて、０.５Ｋｇのポリビニルアルコール（ＰＶＡ）を秤取して、該ポリビニルアルコールを前記グラフェン材料のスラリーの中に加入して、中間スラリーを調合する。該中間スラリーを５０℃〜２００℃のオーブンで乾燥する。
【００９３】
実施形態１−７
質量濃度が３％である１００Ｋｇのグラフェン材料のスラリー（溶剤が水である）を提供して、グラフェン材料と高分子との質量比が１：１００であることに応じて、３００Ｋｇのポリエチレングリコール（ＰＥＧ）を秤取して、該ポリエチレングリコールを前記グラフェン材料のスラリーの中に加入して、中間スラリーを調合する。該中間スラリーを噴霧乾燥工して、進風の温度が２４０℃であり、出口の温度が１２０℃であり、グラフェン複合粉体材料を形成する。
【００９４】
実施形態１−８
質量濃度が３％である１００Ｋｇのグラフェン材料のスラリー（溶剤が水である）を提供して、グラフェン材料と高分子との質量比が１：１００であることに応じて、３００Ｋｇのポリエチレングリコール（ＰＥＧ）を秤取して、該ポリエチレングリコールを前記グラフェン材料のスラリーの中に加入して、中間スラリーを調合する。該中間スラリーが撹拌された状態下に、前記グラフェン材料及びポリエチレングリコール（ＰＥＧ）が完全に析出するまで、石油エーテルをゆっくりと加入する。真空にして、濾過した後、３０℃〜２００℃のオーブンで、溶剤が全部で蒸発するまで処理する。
【００９５】
実施形態１−９
質量濃度が３％である１００Ｋｇのグラフェン材料のスラリー（溶剤が水である）を提供して、グラフェン材料と高分子との質量比が１：１００であることに応じて、３００Ｋｇのポリエチレングリコール（ＰＥＧ）を秤取して、該ポリエチレングリコールを前記グラフェン材料のスラリーの中に加入して、中間スラリーを調合する。該中間スラリーが撹拌された状態下に、前記グラフェン材料及びポリエチレングリコール（ＰＥＧ）が完全に析出するまで、石油エーテルをゆっくりと加入する。その後、真空にして、濾過して、造粒機に造粒された後、３０℃〜２００℃の温度下に溶剤が全部で蒸発するまで処理する。或いは、凝集されず、直接に造粒機に造粒された後、３０℃〜２００℃の温度下に溶剤が全部で蒸発するまで処理する。
【００９６】
実施形態１−１０
質量濃度が３％である１００Ｋｇのグラフェン材料のスラリー（溶剤が水である）を提供して、グラフェン材料と高分子との質量比が１：１００であることに応じて、３００Ｋｇのポリエチレングリコール（ＰＥＧ）を秤取して、該ポリエチレングリコールを前記グラフェン材料のスラリーの中に加入して、中間スラリーを調合する。該中間スラリーを３０℃〜２００℃のオーブンで、溶剤が全部で蒸発するまで処理する。
【００９７】
実施形態１−１１
質量濃度が３％である１００Ｋｇのグラフェン材料のスラリー（溶剤が水である）を提供して、グラフェン材料と高分子との質量比を１：１００であることに応じて、３００Ｋｇのポリエチレングリコール（ＰＥＧ）を秤取して、該ポリエチレングリコールを前記グラフェン材料のスラリーの中に加入して、中間スラリーを調合する。該中間スラリーを熱圧乾燥して、乾燥温度が５０℃〜１５０℃である。
【００９８】
実施形態１−１２
質量濃度が３％である１００Ｋｇのグラフェン材料のスラリー（溶剤が水である）を提供して、グラフェン材料と高分子との質量比が１：１００であることに応じて、３００Ｋｇのポリエチレングリコール（ＰＥＧ）を秤取して、該ポリエチレングリコールを前記グラフェン材料のスラリーの中に加入して、中間スラリーを調合する。該中間スラリーを凍結乾燥して、乾燥温度が−１０℃〜−８０℃である。或いは、該中間スラリーが撹拌された状態下に、前記グラフェン材料及びポリエチレングリコール（ＰＥＧ）が完全に析出するまで、石油エーテルをゆっくりと加入する。真空にして、濾過した後、凍結乾燥して、乾燥温度が−１０℃〜−８０℃である。
【００９９】
実施形態１−１３
質量濃度が１.５％である１００Ｋｇのグラフェン材料のスラリー（溶剤が水である）を提供して、グラフェン材料と高分子との質量比が１：０.０１であることに応じて、０.０１５Ｋｇのポリエチレングリコール（ＰＥＧ）を秤取して、該ポリエチレングリコールを前記グラフェン材料のスラリーの中に加入して、中間スラリーを調合する。該中間スラリーを噴霧乾燥工して、進風の温度が２４０℃であり、出口の温度が１２０℃であり、グラフェン複合粉体材料を形成する。
【０１００】
実施形態１−１４
質量濃度が１.５％である１００Ｋｇのグラフェン材料のスラリー（溶剤が水である）を提供して、グラフェン材料と高分子との質量比が１：０.０１であることに応じて、０.０１５Ｋｇのポリエチレングリコール（ＰＥＧ）を秤取して、該ポリエチレングリコールを前記グラフェン材料のスラリーの中に加入して、中間スラリーを調合する。該中間スラリーが撹拌された状態下に、前記グラフェン材料及びポリエチレングリコール（ＰＥＧ）が完全に析出するまで、石油エーテルをゆっくりと加入する。真空にして、濾過した後、３０℃〜２００℃のオーブンで、溶剤が全部で蒸発するまで処理する。
【０１０１】
実施形態１−１５
質量濃度が１.５％である１００Ｋｇのグラフェン材料のスラリー（溶剤が水である）を提供して、グラフェン材料と高分子との質量比が１：０.０１であることに応じて、０.０１５Ｋｇのポリエチレングリコール（ＰＥＧ）を秤取して、該ポリエチレングリコールを前記グラフェン材料のスラリーの中に加入して、中間スラリーを調合する。該中間スラリーが撹拌された状態下に、前記グラフェン材料及びポリエチレングリコール（ＰＥＧ）が完全に析出するまで、石油エーテルをゆっくりと加入する。真空にして、濾過して、造粒機に造粒された後、３０℃〜２００℃の温度下に溶剤が全部で蒸発するまで処理する。或いは、凝集されず、直接に造粒機に造粒された後、３０℃〜２００℃の温度下に溶剤が全部で蒸発するまで処理する。
【０１０２】
実施形態１−１６
質量濃度が１.５％である１００Ｋｇのグラフェン材料のスラリー（溶剤が水である）を提供して、グラフェン材料と高分子との質量比が１：０.０１であることに応じて、０.０１５Ｋｇのポリエチレングリコール（ＰＥＧ）を秤取して、該ポリエチレングリコールを前記グラフェン材料のスラリーの中に加入して、中間スラリーを調合する。該中間スラリーを３０℃〜２００℃のオーブンで、溶剤が全部で蒸発するまで処理する。
【０１０３】
実施形態１−１７
質量濃度が１.５％である１００Ｋｇのグラフェン材料のスラリー（溶剤が水である）を提供して、グラフェン材料と高分子との質量比が１：０.０１であることに応じて、０.０１５Ｋｇのポリエチレングリコール（ＰＥＧ）を秤取して、該ポリエチレングリコールを前記グラフェン材料のスラリーの中に加入して、中間スラリーを調合する。該中間スラリーを熱圧乾燥して、乾燥温度が５０℃〜１５０℃である。
【０１０４】
実施形態１−１８
質量濃度が１.５％である１００Ｋｇのグラフェン材料のスラリー（溶剤が水である）を提供して、グラフェン材料と高分子との質量比が１：０.０１であることに応じて、０.０１５Ｋｇのポリエチレングリコール（ＰＥＧ）を秤取して、該ポリエチレングリコールを前記グラフェン材料のスラリーの中に加入して、中間スラリーを調合する。該中間スラリーを凍結乾燥して、乾燥温度が−１０℃〜−８０℃である。或いは、該中間スラリーが撹拌された状態下に、前記グラフェン材料及びポリエチレングリコール（ＰＥＧ）が完全に析出するまで、石油エーテルをゆっくりと加入する。真空にして、濾過した後、凍結乾燥して、乾燥温度が−１０℃〜−８０℃である。
【０１０５】
実施形態１−１９
質量濃度が１％である１００Ｋｇのグラフェン材料のスラリー（溶剤が水である）を提供して、グラフェン材料と高分子との質量比が１：０.１であることに応じて、０.１Ｋｇのポリアクリルアミド（ＰＡＭ）を秤取して、該ポリアクリルアミドを前記グラフェン材料のスラリーの中に加入して、中間スラリーを調合する。該中間スラリーを噴霧乾燥工して、進風の温度が３００℃であり、出口の温度が２００℃であり、グラフェン複合粉体材料を形成する。
【０１０６】
実施形態１−２０
質量濃度が１％である１００Ｋｇのグラフェン材料のスラリー（溶剤が水である）を提供して、グラフェン材料と高分子との質量比が１：０.１であることに応じて、０.１Ｋｇのポリアクリルアミド（ＰＡＭ）を秤取して、該ポリアクリルアミドを前記グラフェン材料のスラリーの中に加入して、中間スラリーを調合する。該中間スラリーが撹拌された状態下に、前記グラフェン材料及びポリアクリルアミド（ＰＡＭ）が完全に析出するまで、石油エーテルをゆっくりと加入する。真空にして、濾過した後、３０℃〜２００℃のオーブンで、溶剤が全部で蒸発するまで処理する。
【０１０７】
実施形態１−２１
質量濃度が１％である１００Ｋｇのグラフェン材料のスラリー（溶剤が水である）を提供して、グラフェン材料と高分子との質量比が１：０.１であることに応じて、０.１Ｋｇのポリアクリルアミド（ＰＡＭ）を秤取して、該ポリアクリルアミドを前記グラフェン材料のスラリーの中に加入して、中間スラリーを調合する。該中間スラリーが撹拌された状態下に、前記グラフェン材料及びポリアクリルアミド（ＰＡＭ）が完全に析出するまで、石油エーテルをゆっくりと加入する。その後、真空にして、濾過して、造粒機に造粒された後、３０℃〜２００℃の温度下に溶剤が全部で蒸発するまで処理する。或いは、凝集されず、直接に造粒機に造粒された後、３０℃〜２００℃の温度下に溶剤が全部で蒸発するまで処理する。
【０１０８】
実施形態１−２２
質量濃度が１％である１００Ｋｇのグラフェン材料のスラリー（溶剤が水である）を提供して、グラフェン材料と高分子との質量比が１：０.１であることに応じて、０.１Ｋｇのポリアクリルアミド（ＰＡＭ）を秤取して、該ポリアクリルアミドを前記グラフェン材料のスラリーの中に加入して、中間スラリーを調合する。該中間スラリーを３０℃〜２００℃のオーブンで、溶剤が全部で蒸発するまで処理する。
【０１０９】
実施形態１−２３
質量濃度が１％である１００Ｋｇのグラフェン材料のスラリー（溶剤が水である）を提供して、グラフェン材料と高分子との質量比が１：０.１であることに応じて、０.１Ｋｇのポリアクリルアミド（ＰＡＭ）を秤取して、該ポリアクリルアミドを前記グラフェン材料のスラリーの中に加入して、中間スラリーを調合する。該中間スラリーを凍結乾燥して、乾燥温度が−１０℃〜−８０℃である。或いは、該中間スラリーが撹拌された状態下に、前記グラフェン材料及びポリアクリルアミド（ＰＡＭ）が完全に析出するまで、石油エーテルをゆっくりと加入する。真空にして、濾過した後、凍結乾燥して、乾燥温度が−１０℃〜−８０℃である。
【０１１０】
実施形態１−２４
質量濃度が１％である１００Ｋｇのグラフェン材料のスラリー（溶剤が水である）を提供して、グラフェン材料と高分子との質量比が１：０.１であることに応じて、０.１Ｋｇのポリアクリルアミド（ＰＡＭ）を秤取して、該ポリアクリルアミドを前記グラフェン材料のスラリーの中に加入して、中間スラリーを調合する。該中間スラリーを熱圧乾燥して、乾燥温度が５０℃〜１５０℃である。
【０１１１】
実施形態１−２５
質量濃度が２％である１００Ｋｇのグラフェン材料のスラリー（溶剤が水である）を提供して、グラフェン材料と高分子との質量比が１：１０であることに応じて、２０Ｋｇのポリビニルピロリドン（ＰＶＰ）を秤取して、該ポリビニルピロリドンを前記グラフェン材料のスラリーの中に加入して、中間スラリーを調合する。該中間スラリーを噴霧乾燥工して、進風の温度が２２０℃であり、出口の温度が１００℃であり、グラフェン複合粉体材料を形成する。
【０１１２】
実施形態１−２６
質量濃度が２％である１００Ｋｇのグラフェン材料のスラリー（溶剤が水である）を提供して、グラフェン材料と高分子との質量比が１：１０であることに応じて、２０Ｋｇのポリビニルピロリドン（ＰＶＰ）を秤取して、該ポリビニルピロリドンを前記グラフェン材料のスラリーの中に加入して、中間スラリーを調合する。該中間スラリーが撹拌された状態下に、前記グラフェン材料及びポリビニルピロリドン（ＰＶＰ）が完全に析出するまで、シクロヘキサンをゆっくりと加入する。真空にして、濾過した後、３０℃〜２００℃のオーブンで、溶剤が全部で蒸発するまで処理する。
【０１１３】
実施形態１−２７
質量濃度が２％である１００Ｋｇのグラフェン材料のスラリー（溶剤が水である）を提供して、グラフェン材料と高分子との質量比が１：１０であることに応じて、２０Ｋｇのポリビニルピロリドン（ＰＶＰ）を秤取して、該ポリビニルピロリドンを前記グラフェン材料のスラリーの中に加入して、中間スラリーを調合する。該中間スラリーが撹拌された状態下に、前記グラフェン材料及びポリビニルピロリドン（ＰＶＰ）が完全に析出するまで、シクロヘキサンをゆっくりと加入する。その後、真空にして、濾過して、造粒機に造粒された後、３０℃〜２００℃の温度下に溶剤が全部で蒸発するまで処理する。或いは、凝集されず、直接に造粒機に造粒された後、３０℃〜２００℃の温度下に溶剤が全部で蒸発するまで処理する。
【０１１４】
実施形態１−２８
質量濃度が２％である１００Ｋｇのグラフェン材料のスラリー（溶剤が水である）を提供して、グラフェン材料と高分子との質量比が１：１０であることに応じて、２０Ｋｇのポリビニルピロリドン（ＰＶＰ）を秤取して、該ポリビニルピロリドンを前記グラフェン材料のスラリーの中に加入して、中間スラリーを調合する。該中間スラリーを３０℃〜２００℃のオーブンで、溶剤が全部で蒸発するまで処理する。
【０１１５】
実施形態１−２９
質量濃度が２％である１００Ｋｇのグラフェン材料のスラリー（溶剤が水である）を提供して、グラフェン材料と高分子との質量比が１：１０であることに応じて、２０Ｋｇのポリビニルピロリドン（ＰＶＰ）を秤取して、該ポリビニルピロリドンを前記グラフェン材料のスラリーの中に加入して、中間スラリーを調合する。該中間スラリーを熱圧乾燥して、乾燥温度が５０℃〜１５０℃である。
【０１１６】
実施形態１−３０
質量濃度が２％である１００Ｋｇのグラフェン材料のスラリー（溶剤が水である）を提供して、グラフェン材料と高分子との質量比が１：１０であることに応じて、２０Ｋｇのポリビニルピロリドン（ＰＶＰ）を秤取して、該ポリビニルピロリドンを前記グラフェン材料のスラリーの中に加入して、中間スラリーを調合する。該中間スラリーを凍結乾燥して、乾燥温度が−１０℃〜−８０℃である。或いは、該中間スラリーが撹拌された状態下に、前記グラフェン材料及びポリビニルピロリドン（ＰＶＰ）が完全に析出するまで、石油エーテルをゆっくりと加入する。真空にして、濾過した後、凍結乾燥して、乾燥温度が−１０℃〜−８０℃である。
【０１１７】
実施形態１−３１
質量濃度が２．５％である１００Ｋｇのグラフェン材料のスラリー（溶剤がＮ−メチル−２−ピロリドン（ＮＭＰ）である）を提供して、グラフェン材料と高分子との質量比が１：２であることに応じて、５Ｋｇのポリフッ化ビニリデン−六フッ化プロピレン共重合体（ＰＶＤＦ−ＨＦＰ）を秤取して、該ポリフッ化ビニリデン−六フッ化プロピレン共重合体を前記グラフェン材料のスラリーの中に加入して、中間スラリーを調合する。該中間スラリーが撹拌された状態下に、前記グラフェン材料及びポリフッ化ビニリデン−六フッ化プロピレン共重合体（ＰＶＤＦ−ＨＦＰ）が完全に析出するまで、脱イオン水をゆっくりと加入する。その後、真空にして、濾過した後、３０℃〜２００℃のオーブンで、溶剤が全部で蒸発するまで処理する。或いは、凝集されず、直接に３０℃〜２００℃のオーブンで乾燥処理する。
【０１１８】
実施形態１−３２
質量濃度が２．５％である１００Ｋｇのグラフェン材料のスラリー（溶剤がＮ−メチル−２−ピロリドン（ＮＭＰ）である）を提供して、グラフェン材料と高分子との質量比が１：２であることに応じて、５Ｋｇのポリフッ化ビニリデン−六フッ化プロピレン共重合体（ＰＶＤＦ−ＨＦＰ）を秤取して、該ポリフッ化ビニリデン−六フッ化プロピレン共重合体を前記グラフェン材料のスラリーの中に加入して、中間スラリーを調合する。該中間スラリーが撹拌された状態下に、前記グラフェン材料及びポリフッ化ビニリデン−六フッ化プロピレン共重合体（ＰＶＤＦ−ＨＦＰ）が完全に析出するまで、脱イオン水をゆっくりと加入する。その後、真空にして、濾過して、造粒機に造粒された後、３０℃〜２００℃の温度下に溶剤が全部で蒸発するまで処理する。或いは、凝集されず、直接に造粒機に造粒された後、３０℃〜２００℃の温度下に溶剤が全部で蒸発するまで処理する。
【０１１９】
実施形態１−３３
質量濃度が２．５％である１００Ｋｇのグラフェン材料のスラリー（溶剤がＮ−メチル−２−ピロリドン（ＮＭＰ）である）を提供して、グラフェン材料と高分子との質量比が１：２であることに応じて、５Ｋｇのポリフッ化ビニリデン−六フッ化プロピレン共重合体（ＰＶＤＦ−ＨＦＰ）を秤取して、該ポリフッ化ビニリデン−六フッ化プロピレン共重合体を前記グラフェン材料のスラリーの中に加入して、中間スラリーを調合する。該中間スラリーを熱圧乾燥して、乾燥温度が５０℃〜１５０℃である。
【０１２０】
実施形態１−３４
質量濃度が０．５％である１００Ｋｇのグラフェン材料のスラリー（溶剤がＮ−メチル−２−ピロリドン（ＮＭＰ）である）を提供して、グラフェン材料と高分子との質量比が１：５０であることに応じて、２５Ｋｇのポリフッカビニリデン（ＰＶＤＦ）を秤取して、該ポリフッカビニリデンを前記グラフェン材料のスラリーの中に加入して、中間スラリーを調合する。該中間スラリーが撹拌された状態下に、前記グラフェン材料及びポリフッカビニリデン（ＰＶＤＦ）が完全に析出するまで、脱イオン水をゆっくりと加入する。その後、真空にして、濾過して、３０℃〜２００℃のオーブンで、溶剤が全部で蒸発するまで処理する。或いは、凝集されず、直接に３０℃〜２００℃のオーブンで乾燥処理する。
【０１２１】
実施形態１−３５
質量濃度が０．５％である１００Ｋｇのグラフェン材料のスラリー（溶剤がＮ−メチル−２−ピロリドン（ＮＭＰ）である）を提供して、グラフェン材料と高分子との質量比が１：５０であることに応じて、２５Ｋｇのポリフッカビニリデン（ＰＶＤＦ）を秤取して、該ポリフッカビニリデンを前記グラフェン材料のスラリーの中に加入して、中間スラリーを調合する。該中間スラリーが撹拌された状態下に、前記グラフェン材料及びポリフッカビニリデン（ＰＶＤＦ）が完全に析出するまで、脱イオン水をゆっくりと加入する。その後、真空にして、濾過して、造粒機に造粒された後、３０℃〜２００℃の温度下に溶剤が全部で蒸発するまで処理する。或いは、凝集されず、直接に造粒機に造粒された後、３０℃〜２００℃の温度下に溶剤が全部で蒸発するまで処理する。
【０１２２】
実施形態１−３６
質量濃度が０．５％である１００Ｋｇのグラフェン材料のスラリー（溶剤がＮ−メチル−２−ピロリドン（ＮＭＰ）である）を提供して、グラフェン材料と高分子との質量比が１：５０であることに応じて、２５Ｋｇのポリフッカビニリデン（ＰＶＤＦ）を秤取して、該ポリフッカビニリデンを前記グラフェン材料のスラリーの中に加入して、中間スラリーを調合する。該中間スラリーを熱圧乾燥して、乾燥温度が５０℃〜１５０℃である。
【０１２３】
実施形態１−３７
質量濃度が１．５％である１００Ｋｇのグラフェン材料のスラリー（溶剤がジメチルホルムアミド（ＤＭＦ））である）を秤取して、グラフェン材料と高分子との質量比が１：１０であることに応じて、１５Ｋｇのアクリル樹脂（ＰＭＭＡ）を秤取して、該アクリル樹脂を前記グラフェン材料のスラリーの中に加入して、中間スラリーを調合する。該中間スラリーが撹拌された状態下に、前記グラフェン材料及びアクリル樹脂（ＰＭＭＡ）が完全に析出するまで、脱イオン水をゆっくりと加入する。その後、真空にして、濾過して、３０℃〜２００℃のオーブンで、溶剤が全部で蒸発するまで処理する。或いは、凝集されず、直接に３０℃〜２００℃のオーブンで乾燥処理する。
【０１２４】
実施形態１−３８
質量濃度が１．５％である１００Ｋｇのグラフェン材料のスラリー（溶剤がジメチルホルムアミド（ＤＭＦ））である）を提供して、グラフェン材料と高分子との質量比が１：１０であることに応じて、１５Ｋｇのアクリル樹脂（ＰＭＭＡ）を秤取して、該アクリル樹脂を前記グラフェン材料のスラリーの中に加入して、中間スラリーを調合する。該中間スラリーが撹拌された状態下に、前記グラフェン材料及びアクリル樹脂（ＰＭＭＡ）が完全に析出するまで、脱イオン水をゆっくりと加入する。その後、真空にして、濾過して、造粒機に造粒された後、３０℃〜２００℃の温度下に溶剤が全部で蒸発するまで処理する。或いは、凝集されず、直接に造粒機に造粒された後、３０℃〜２００℃の温度下に溶剤が全部で蒸発するまで処理する。
【０１２５】
実施形態１−３９
質量濃度が１．５％である１００Ｋｇのグラフェン材料のスラリー（溶剤がジメチルホルムアミド（ＤＭＦ））である）を提供して、グラフェン材料と高分子との質量比が１：１０であることに応じて、１５Ｋｇのアクリル樹脂（ＰＭＭＡ）を秤取して、該アクリル樹脂を前記グラフェン材料のスラリーの中に加入して、中間スラリーを調合する。該中間スラリーを熱圧乾燥して、乾燥温度が５０℃〜１５０℃である。
【０１２６】
実施形態１−４０
質量濃度が０.１％である１００Ｋｇのグラフェン材料のスラリー（溶剤がジメチルアセトアミド（ＤＭＡｃ）である）を提供して、グラフェン材料と高分子との質量比が１：１であることに応じて、０.１Ｋｇのエチレンビニルアルコールコポリマー（ＥＶＡＬ）を秤取して、該エチレンビニルアルコールコポリマーを前記グラフェン材料のスラリーの中に加入して、中間スラリーを調合する。該中間スラリーが撹拌された状態下に、前記グラフェン材料及びエチレンビニルアルコールコポリマー（ＥＶＡＬ）が完全に析出するまで、脱イオン水をゆっくりと加入する。その後、真空にして、濾過して、３０℃〜２００℃のオーブンで、溶剤が全部で蒸発するまで処理する。或いは、凝集されず、直接に３０℃〜２００℃のオーブンで乾燥処理する。
【０１２７】
実施形態１−４１
質量濃度が０.１％である１００Ｋｇのグラフェン材料のスラリー（溶剤がジメチルアセトアミド（ＤＭＡｃ）である）を提供して、グラフェン材料と高分子との質量比が１：１であることに応じて、０.１Ｋｇのエチレンビニルアルコールコポリマー（ＥＶＡＬ）を秤取して、該エチレンビニルアルコールコポリマーを前記グラフェン材料のスラリーの中に加入して、中間スラリーを調合する。該中間スラリーが撹拌された状態下に、前記グラフェン材料及びエチレンビニルアルコールコポリマー（ＥＶＡＬ）が完全に析出するまで、脱イオン水をゆっくりと加入する。その後、真空にして、濾過して、造粒機に造粒された後、３０℃〜２００℃の温度下に溶剤が全部で蒸発するまで処理する。或いは、凝集されず、直接に造粒機に造粒された後、３０℃〜２００℃の温度下に溶剤が全部で蒸発するまで処理する。
【０１２８】
実施形態１−４２
質量濃度が０.１％である１００Ｋｇのグラフェン材料のスラリー（溶剤がジメチルアセトアミド（ＤＭＡｃ）である）を提供して、グラフェン材料と高分子との質量比を１：１であることに応じて、０.１Ｋｇのエチレンビニルアルコールコポリマー（ＥＶＡＬ）を秤取して、該エチレンビニルアルコールコポリマーを前記グラフェン材料のスラリーの中に加入して、中間スラリーを調合する。該中間スラリーを熱圧乾燥して、乾燥温度が５０℃〜１５０℃である。
【０１２９】
実施形態１−４３
質量濃度が３％である１００Ｋｇのグラフェン材料のスラリー（溶剤がジメチルアセトアミド（ＤＭＡｃ）である）を提供して、グラフェン材料と高分子との質量比が１：０．０１であることに応じて、０.０３Ｋｇのエチレンビニルアルコールコポリマー（ＥＶＡＬ）を秤取して、該エチレンビニルアルコールコポリマーを前記グラフェン材料のスラリーの中に加入して、中間スラリーを調合する。該中間スラリーが撹拌された状態下に、前記グラフェン材料及びエチレンビニルアルコールコポリマー（ＥＶＡＬ）が完全に析出するまで、脱イオン水をゆっくりと加入する。その後、真空にして、濾過して、３０℃〜２００℃のオーブンで、溶剤が全部で蒸発するまで処理する。或いは、凝集されず、直接に３０℃〜２００℃のオーブンで乾燥処理する。
【０１３０】
実施形態１−４４
質量濃度が３％である１００Ｋｇのグラフェン材料のスラリー（溶剤がジメチルアセトアミド（ＤＭＡｃ）である）を提供して、グラフェン材料と高分子との質量比が１：０．０１であることに応じて、０.０３Ｋｇのエチレンビニルアルコールコポリマー（ＥＶＡＬ）を秤取して、該エチレンビニルアルコールコポリマーを前記グラフェン材料のスラリーの中に加入して、中間スラリーを調合する。該中間スラリーが撹拌された状態下に、前記グラフェン材料及びエチレンビニルアルコールコポリマー（ＥＶＡＬ）が完全に析出するまで、脱イオン水をゆっくりと加入する。その後、真空にして、濾過して、造粒機に造粒された後、３０℃〜２００℃の温度下に溶剤が全部で蒸発するまで処理する。或いは、凝集されず、直接に造粒機に造粒された後、３０℃〜２００℃の温度下に溶剤が全部で蒸発するまで処理する。
【０１３１】
実施形態１−４５
質量濃度が３％である１００Ｋｇのグラフェン材料のスラリー（溶剤がジメチルアセトアミド（ＤＭＡｃ）である）を提供して、グラフェン材料と高分子との質量比が１：０．０１であることに応じて、０.３Ｋｇのエチレンビニルアルコールコポリマー（ＥＶＡＬ）を秤取して、該エチレンビニルアルコールコポリマーを前記グラフェン材料のスラリーの中に加入して、中間スラリーを調合する。該中間スラリーを熱圧乾燥して、乾燥温度が５０℃〜１５０℃である。
【０１３２】
実施形態２−１
０.１ｇのポリビニルピロリドン、１ｇのグラフェン材料及び１ｇの導電カーボンブラック（ｓｕｐｅｒ−Ｐ）を秤取して、ポリビニルピロリドン、グラフェン材料及び導電カーボンブラックを１Ｌの脱イオン水の中に分散して、均一に撹拌した後、噴霧乾燥を行う。測量すると、形成されたグラフェン複合粉体材料の導電率が３５００Ｓ／ｍ以上であり、見掛け密度が０.１７ｇ/ｃｍ３である。図２を参照すると、前記グラフェン複合粉体材料の分散性が優れて、導電カーボンブラックが前記グラフェン材料の表面に被覆する。形成されたグラフェン複合粉体材料を水の中に分散した後、測量をすると、図３に示すように、該グラフェン複合粉体材料の分散性が更に優れる。
【０１３３】
実施形態２−２
０.０１ｇのポリビニルピロリドン、１ｇのグラフェン材料及び０.１ｇの導電カーボンブラック（ｓｕｐｅｒ−Ｐ）を秤取して、ポリビニルピロリドン、グラフェン材料及び導電カーボンブラックを１Ｌの脱イオン水の中に分散して、均一に撹拌した後、噴霧乾燥を行う。測量すると、形成されたグラフェン複合粉体材料の導電率が３５００Ｓ／ｍ以上であり、見掛け密度が０.１５ｇ/ｃｍ３である。
【０１３４】
実施形態２−３
１００ｇのポリビニルピロリドン、１ｇのグラフェン材料及び５ｇの導電カーボンブラック（ｓｕｐｅｒ−Ｐ）を秤取して、ポリビニルピロリドン、グラフェン材料及び導電カーボンブラックを１Ｌの脱イオン水の中に分散して、均一に撹拌した後、凍結乾燥を行う。測量すると、形成されたグラフェン複合粉体材料の導電率が２５００Ｓ／ｍ以上であり、見掛け密度が０.２ｇ/ｃｍ３である。
【０１３５】
実施形態２−４
３０ｇのポリビニルピロリドン、１ｇのグラフェン材料及び２ｇの導電カーボンブラック（ｓｕｐｅｒ−Ｐ）を秤取して、ポリビニルピロリドン、グラフェン材料及び導電カーボンブラックを１Ｌの脱イオン水の中に分散して、均一に撹拌した後、噴霧乾燥を行う。測量すると、形成されたグラフェン複合粉体材料の導電率が２５００Ｓ／ｍ以上であり、見掛け密度が０.１８ｇ/ｃｍ３である。
【０１３６】
実施形態２−５
１０ｇのポリビニルピロリドン、１ｇのグラフェン材料及び１ｇの導電カーボンブラック（ｓｕｐｅｒ−Ｐ）を秤取して、ポリビニルピロリドン、グラフェン材料及び導電カーボンブラックを５００ｍＬの脱イオン水の中に分散して、均一に撹拌した後、噴霧乾燥を行う。測量すると、形成されたグラフェン複合粉体材料の導電率が３５００Ｓ／ｍ以上であり、見掛け密度が０.１７ｇ/ｃｍ３である。
【０１３７】
実施形態２−６
０．０１ｇのポリビニルピロリドン、１ｇのグラフェン材料及び０．５ｇの導電カーボンブラック（ｓｕｐｅｒ−Ｐ）を秤取して、ポリビニルピロリドン、グラフェン材料及び導電カーボンブラックを５００ｍＬの脱イオン水の中に分散して、均一に撹拌した後、噴霧乾燥を行う。測量すると、形成されたグラフェン複合粉体材料の導電率が３５００Ｓ／ｍ以上であり、見掛け密度が０.１６ｇ/ｃｍ３である。
【０１３８】
実施形態２−７
１００ｇのポリビニルピロリドン、１ｇのグラフェン材料及び４ｇの導電カーボンブラック（ｓｕｐｅｒ−Ｐ）を秤取して、ポリビニルピロリドン、グラフェン材料及び導電カーボンブラックを５００ｍＬの脱イオン水の中に分散して、均一に撹拌した後、凍結乾燥を行う。測量すると、形成されたグラフェン複合粉体材料の導電率が２５００Ｓ／ｍ以上であり、見掛け密度が０.１９ｇ/ｃｍ３である。
【０１３９】
実施形態２−８
３０ｇのポリビニルピロリドン、１ｇのグラフェン材料及び３ｇの導電カーボンブラック（ｓｕｐｅｒ−Ｐ）を秤取して、ポリビニルピロリドン、グラフェン材料及び導電カーボンブラックを５００ｍＬの脱イオン水の中に分散して、均一に撹拌した後、噴霧乾燥を行う。測量すると、形成されたグラフェン複合粉体材料の導電率が２５００Ｓ／ｍ以上であり、見掛け密度が０.２ｇ/ｃｍ３である。
【０１４０】
実施形態２−９
０.１ｇのマレイン酸、１ｇのグラフェン材料及び１ｇの導電カーボンブラック（ｓｕｐｅｒ−Ｐ）を秤取して、マレイン酸、グラフェン材料及び導電カーボンブラックを１Ｌの脱イオン水の中に分散して、３０℃〜５０℃の温度下に０．１時間〜２時間攪拌する。その後、過流酸アンモニウムを加入して、４０℃〜６０℃の温度下に１時間〜１０時間も反応する。前記過流酸アンモニウムと前記マレイン酸との質量比が１：１００である。最後に、噴霧乾燥を行う。測量すると、形成されたグラフェン複合粉体材料の導電率が２５００Ｓ／ｍ以上であり、見掛け密度が０.２ｇ/ｃｍ３である。図４を参照すると、前記グラフェン複合粉体材料の分散性が優れて、カーボンブラックが前記グラフェン材料の表面に被覆され、形成されたグラフェン複合粉体材料を水の中に分散した後、測量をすると、図５に示すように、該グラフェン複合粉体材料の分散性が更に優れる。
【０１４１】
実施形態２−１０
０.１ｇのアクリル酸、１ｇのグラフェン材料及び５ｇのカーボンブラックを秤取して、アクリル酸、グラフェン材料及びカーボンブラックを１Ｌの脱イオン水の中に分散して、３０℃〜５０℃の温度下に０．１時間〜２時間攪拌する。その後、過流酸アンモニウムを加入して、３０℃〜１００℃の温度下に１時間〜１０時間も反応する。前記過流酸アンモニウムと前記アクリル酸との質量比が１：１００である。最後に、凍結乾燥を行う。測量すると、形成されたグラフェン複合粉体材料の導電率が２５００Ｓ／ｍ以上であり、見掛け密度が０.１ｇ/ｃｍ３である。図６を参照すると、前記グラフェン複合粉体材料の分散性が優れる。
【０１４２】
実施形態２−１１
０.０１ｇの無水マレイン酸、０.１ｇのグラフェン材料及び５ｇの導電カーボンブラック（ｓｕｐｅｒ−Ｐ）を秤取して、無水マレイン酸、グラフェン材料及び導電カーボンブラックを１Ｌの脱イオン水の中に分散して、３０℃〜５０℃の温度下に０．１時間〜２時間攪拌する。その後、２，２'−アゾビス(イソブチロニトリル)を加入して、４０℃〜６０℃の温度下に１時間〜１０時間も反応する。前記２，２'−アゾビス(イソブチロニトリル)と前記無水マレイン酸との質量比が１：１０である。最後に、４０℃〜１５０℃の温度下に乾燥する。
【０１４３】
実施形態２−１２
０．０１ｇ〜０．１ｇのフマル酸、１ｇのグラフェン材料及び０．２ｇ〜１０ｇのカーボンブラックを秤取して、フマル酸、グラフェン材料及びカーボンブラックを１Ｌの脱イオン水の中に分散して、３０℃〜５０℃の温度下に０．１時間〜２時間攪拌する。その後、２，２'−アゾビス(イソブチロニトリル)を加入して、３０℃〜１００℃の温度下に１時間〜１０時間も反応する。前記２，２'−アゾビス(イソブチロニトリル)と前記フマル酸との質量比が１：１０である。最後に、噴霧乾燥を行う。
【０１４４】
実施形態２−１３
０．０１ｇ〜０．１ｇのフマル酸無水物、１ｇのグラフェン材料及び０．５ｇ〜２ｇのカーボンブラックを秤取して、フマル酸無水物、グラフェン材料及びカーボンブラックを１Ｌの脱イオン水の中に分散して、３０℃〜５０℃の温度下に０．１時間〜２時間攪拌する。その後、２，２'−アゾビス(２，４−ジメチルバレロニトリル)を加入して、４０℃〜６０℃の温度下に１時間〜１０時間も反応する。前記２，２'−アゾビス(２，４−ジメチルバレロニトリル)と前記フマル酸無水物との質量比が１：２０〜１：５０である。最後に、凍結乾燥を行う。
【０１４５】
実施形態２−１４
０．０１ｇ〜０．１ｇのメタクリル酸、１ｇのグラフェン材料及び０．３ｇ〜３ｇのカーボンブラックを秤取して、メタクリル酸、グラフェン材料及びカーボンブラックを１Ｌの脱イオン水の中に分散して、３０℃〜５０℃の温度下に０．１時間〜２時間攪拌する。その後、２，２'−アゾビス(２，４−ジメチルバレロニトリル)を加入して、３０℃〜１００℃の温度下に１時間〜１０時間も反応する。前記２，２'−アゾビス(２，４−ジメチルバレロニトリル)と前記メタクリル酸との質量比が１：２０〜１：５０である。最後に、４０℃〜１００℃の温度下に乾燥を行う。
【０１４６】
実施形態２−１５
０．０１ｇ〜０．１ｇのジアリルジメチルアンモニウムクロリド、１ｇのグラフェン材料及び０．２ｇ〜１０ｇのナノダイヤモンドを秤取して、ジアリルジメチルアンモニウムクロリド、グラフェン材料及びナノダイヤモンドを１Ｌの脱イオン水の中に分散して、３０℃〜５０℃の温度下に０．１時間〜２時間攪拌する。その後、２，２'−アゾビス(プロパン−２−カルボアミジン)・二塩酸を加入して、４０℃〜６０℃の温度下に１時間〜１０時間も反応する。前記２，２'−アゾビス(プロパン−２−カルボアミジン)・二塩酸と前記ジアリルジメチルアンモニウムクロリドとの質量比が１：２０〜１：５０である。最後に、噴霧乾燥を行う。
【０１４７】
実施形態２−１６
０.０１ｇ〜０．１ｇのアクリロニトリル、１ｇのグラフェン材料及び０．５ｇ〜２ｇのナノダイヤモンドを秤取して、アクリロニトリル、グラフェン材料及びナノダイヤモンドを１Ｌの脱イオン水の中に分散して、３０℃〜５０℃の温度下に０．１時間〜２時間攪拌する。その後、２，２'−アゾビス(プロパン−２−カルボアミジン)・二塩酸を加入して、３０℃〜１００℃の温度下に１時間〜１０時間も反応する。前記２，２'−アゾビス(プロパン−２−カルボアミジン)・二塩酸と前記アクリロニトリルとの質量比が１：２０〜１：５０である。最後に、凍結乾燥を行う。
【０１４８】
実施形態２−１７
０.０１ｇ〜０．１ｇのアクリルアミド、１ｇのグラフェン材料及び０．３ｇ〜３ｇのナノダイヤモンドを秤取して、アクリロニトリル、グラフェン材料及びナノダイヤモンドを１Ｌの脱イオン水の中に分散して、３０℃〜５０℃の温度下に０．１時間〜２時間攪拌する。その後、２，２'−アゾビス(プロパン−２−カルボアミジン)・二塩酸を加入して、４０℃〜６０℃の温度下に１時間〜１０時間も反応する。前記２，２'−アゾビス(プロパン−２−カルボアミジン)・二塩酸と前記アクリルアミドとの質量比が１：２０〜１：５０である。最後に、４０℃〜５０℃の温度下に乾燥を行う。
【０１４９】
実施形態２−１８
０．０１ｇ〜０．１ｇのメタクリルアミド、１ｇのグラフェン材料及び０．５ｇ〜２ｇのナノダイヤモンドを秤取して、メタクリルアミド、グラフェン材料及びナノダイヤモンドを１Ｌの脱イオン水の中に分散して、３０℃〜５０℃の温度下に０．１時間〜２時間攪拌する。その後、２，２'−ビス(２−イミダゾリ−２−イル)[２，２'−アゾビスプロパン]・２塩酸塩を加入して、３０℃〜１００℃の温度下に１時間〜１０時間も反応する。前記２，２'−ビス(２−イミダゾリ−２−イル)[２，２'−アゾビスプロパン]・２塩酸塩と前記メタクリルアミドとの質量比が１：２０〜１：５０である。最後に、噴霧乾燥を行う。
【０１５０】
実施形態２−１９
０.０５ｇ〜０．８ｇのメタクリルアミド、１ｇのグラフェン材料及び０．５ｇ〜２ｇのナノダイヤモンドを秤取して、メタクリルアミド、グラフェン材料及びナノダイヤモンドを１Ｌの脱イオン水の中に分散して、３０℃〜５０℃の温度下に０．１時間〜２時間攪拌する。その後、２，２'−ビス(２−イミダゾリ−２−イル)[２，２'−アゾビスプロパン]・２塩酸塩を加入して、４０℃〜６０℃の温度下に１時間〜１０時間も反応する。前記２，２'−ビス(２−イミダゾリ−２−イル)[２，２'−アゾビスプロパン]・２塩酸塩と前記メタクリルアミドとの質量比が１：２０〜１：５０である。最後に、噴霧乾燥を行う。
【０１５１】
実施形態２−２０
０.０５ｇ〜０．８ｇのＮ‐イソプロピルアクリルアミド、２ｇのグラフェン材料及び０．５ｇ〜２ｇのカーボンブラックを秤取して、Ｎ‐イソプロピルアクリルアミド、グラフェン材料及びカーボンブラックを１Ｌの脱イオン水の中に分散して、３０℃〜５０℃の温度下に０．１時間〜２時間攪拌する。その後、２，２'−アゾビス[２−(２−イミダゾリン−２−イル)プロパン]を加入して、３０℃〜１００℃の温度下に１時間〜１０時間も反応する。前記２，２'−アゾビス[２−(２−イミダゾリン−２−イル)プロパン]と前記Ｎ‐イソプロピルアクリルアミドとの質量比が１：２０〜１：５０である。最後に、噴霧乾燥を行う。
【０１５２】
実施形態２−２１
質量比が１０：１〜１００：１であるエチレンジアミン及び導電カーボンブラックのナノ粒子を均一に混合して、４０℃〜１００℃の温度下に２時間〜６時間も加熱して、攪拌する。洗浄、濾過して、修飾されたカーボンブラックのナノ粒子を形成する。質量比が１：５〜１：８である水及びアルコールを混合して、水性エタノール溶液を形成する。その後、前記水性エタノール溶液にフェニルトリメトキシシランを加入して、第一溶液を調合して、前記フェニルトリメトキシシランと水性エタノール溶液との質量比が１：１〜１０：１である。質量パーセントが０．５ｗｔ％〜３ｗｔ％であるのグラフェン材料の水溶液の中に前記第一溶液を加入して、修飾されたグラフェン材料の溶液を形成する。前記グラフェン材料とシランカップリング剤との質量比が５：１〜２０：１である。８０℃〜１２０℃の温度下に１時間〜３時間も加熱する。修飾されたカーボンブラックのナノ粒子を前記修飾されたグラフェン材料の溶液の中に加入して、２時間〜６時間攪拌して、反応して、乾燥した後、グラフェン複合粉体材料を形成する。
【０１５３】
実施形態２−２２
質量比が５：１〜１０：１であるトリエチレンテトラミン及びナノダイヤモンドを均一に混合して、４０℃〜１００℃の温度下に２時間〜６時間も加熱して、攪拌する。洗浄、濾過して、修飾されたカーボンブラックのナノ粒子を形成する。質量比が１：５〜１：８である水及びアルコールを混合して、水性エタノール溶液を形成する。その後、前記水性エタノール溶液にフェニルトリメトキシシランを加入して、第一溶液を調合して、前記フェニルトリメトキシシランと水性エタノール溶液との質量比が１：１〜１０：１である。質量パーセントが０．５ｗｔ％〜３ｗｔ％であるのグラフェン材料の水溶液の中に前記第一溶液を加入して、修飾されたグラフェン材料の溶液を形成する。前記グラフェン材料とシランカップリング剤との質量比が５：１〜２０：１である。８０℃〜１２０℃の温度下に１時間〜３時間も加熱する。修飾されたナノダイヤモンドを前記修飾されたグラフェン材料の溶液の中に加入して、２時間〜６時間攪拌して反応して、乾燥した後、グラフェン複合粉体材料を形成する。
【図１】
2016531824.tif 000003
【図２】
2016531824.tif 000004
【図３】
2016531824.tif 000005
【図４】
2016531824.tif 000006
【図５】
2016531824.tif 000007
【図６】
2016531824.tif 000008
【国際調査報告】
2016531824.tif 000009
2016531824.tif 000010
2016531824.tif 000011
2016531824.tif 000012